(57)【要約】  本発明は、［Ａ］ポリシロキサン、及び［Ｂ］電子受容体を含有する多層レジストプロセス用シリコン含有膜形成組成物である。［Ｂ］電子受容体は、キノン化合物、キノジメタン化合物、ジベンゾフラン化合物並びに下記式（１−１）及び（１−２）でそれぞれ表される化合物からなる群より選ばれる少なくとも１種の化合物であることが好ましい。［Ａ］ポリシロキサンは、下記式（２）で表されるシラン化合物を含む化合物の加水分解縮合物であることが好ましい。2012117949.tif 000057
2012117949.tif 000002
【特許請求の範囲】
【請求項１】
［Ａ］ポリシロキサン、及び
［Ｂ］電子受容体
を含有する多層レジストプロセス用シリコン含有膜形成組成物。
【請求項２】
［Ｂ］電子受容体が、キノン化合物、キノジメタン化合物、ジベンゾフラン化合物並びに下記式（１−１）及び（１−２）でそれぞれ表される化合物からなる群より選ばれる少なくとも１種の化合物である請求項１に記載の多層レジストプロセス用シリコン含有膜形成組成物。
【化１】
2012117949.tif 000055
（式（１−１）及び式（１−２）中、Ｒ１〜Ｒ５は、それぞれ独立して、水素原子、アルキル基、アルコキシ基、ヒドロキシル基又はハロゲン原子である。Ｚ−及びＱ−は、それぞれ独立して、ＯＨ−、ＲＡ−ＣＯＯ−、ＲＡ−ＳＯ３−又はＲＡ−Ｎ−−ＳＯ２−ＲＢである。ＲＡは、アルキル基、シクロアルキル基、アリール基又はアラルキル基である。但し、ＲＡが有する水素原子の一部又は全部は置換されていてもよい。ＲＢは、アルキル基又はアラルキル基である。但し、ＲＢが有する水素原子の一部又は全部はフッ素原子で置換されていてもよい。）
【請求項３】
［Ａ］ポリシロキサンが、下記式（２）で表されるシラン化合物を含む化合物の加水分解縮合物である請求項１又は請求項２に記載の多層レジストプロセス用シリコン含有膜形成組成物。
【化２】
2012117949.tif 000056
（式（２）中、Ｒ６は、水素原子、フッ素原子、炭素数１〜５のアルキル基、シアノ基、シアノアルキル基、アルキルカルボニルオキシ基、アルケニル基、アリール基又はアラルキル基である。このアルキル基はフッ素原子で置換されていてもよく、アリール基及びアラルキル基は置換されていてもよい。Ｘは、ハロゲン原子又は−ＯＲ７である。Ｒ７は、１価の有機基である。ａは、０〜３の整数である。但し、Ｒ６及びＸがそれぞれ複数の場合、複数のＲ６及びＸはそれぞれ同一でも異なっていてもよい。
【請求項４】
極紫外線、Ｘ線又は電子線露光用である請求項１又は請求項２に記載の多層レジストプロセス用シリコン含有膜形成組成物。
【請求項５】
（Ｉ−１）［Ａ］ポリシロキサン及び［Ｂ］電子受容体を含有する多層レジストプロセス用シリコン含有膜形成組成物を用い、被加工基板の上面側にシリコン含有膜を形成する工程、
（Ｉ−２）レジスト組成物を用い、上記シリコン含有膜上にレジスト膜を形成する工程、
（Ｉ−３）フォトマスクを介した放射線の照射により、上記レジスト膜を露光する工程、
（Ｉ−４）上記露光されたレジスト膜を現像し、レジストパターンを形成する工程、並びに
（Ｉ−５）上記レジストパターンをマスクとして、上記シリコン含有膜及び被加工基板を順次ドライエッチングする工程
を有するパターン形成方法。
【請求項６】
工程（Ｉ−３）における放射線が、極紫外線、Ｘ線又は電子線である請求項５に記載のパターン形成方法。
【請求項７】
（ＩＩ−１）［Ａ］ポリシロキサンを含有する多層レジストプロセス用シリコン含有膜形成組成物を用い、被加工基板の上面側にシリコン含有膜を形成する工程、
（ＩＩ−２）レジスト組成物を用い、上記シリコン含有膜上にレジスト膜を形成する工程、
（ＩＩ−３）フォトマスクを介した極紫外線又は電子線の照射により、上記レジスト膜を露光する工程、
（ＩＩ−４）上記露光されたレジスト膜を現像し、レジストパターンを形成する工程、並びに
（ＩＩ−５）上記レジストパターンをマスクとして、上記シリコン含有膜及び被加工基板を順次ドライエッチングする工程
を有するパターン形成方法。
【発明の詳細な説明】
【技術分野】
【０００１】
本発明は、多層レジストプロセス用シリコン含有膜形成組成物及びそれを用いたパターン形成方法に関する。
【背景技術】
【０００２】
従来、ＩＣやＬＳＩ等の半導体デバイスの製造プロセスにおいては、フォトレジスト組成物を用いたリソグラフィーによる微細加工が行われている。近年、集積回路の高集積化に伴い、サブミクロン領域やクオーターミクロン領域の超微細パターン形成が要求されるようになってきている。それに伴い、露光波長もｇ線から、ｉ線、ＫｒＦエキシマレーザー光、更にはＡｒＦエキシマレーザー光というように短波長化の傾向が見られる。例えば、ＡｒＦエキシマレーザー光を用いる微細化技術である液浸露光法では、５０ｎｍ以下の微細化が可能となった（特許文献１参照）。しかし、今後は３０ｎｍ以下の更なる微細化技術が要求されることが予想される。【０００３】
ＡｒＦエキシマレーザー光以降の微細化技術としては、電子線、Ｘ線等を用いるリソグラフィーの他、波長１３．５ｎｍ以下の極紫外線を光源として用いるＥＵＶリソグラフィー（以下、「ＥＵＶＬ」ともいう）が検討されている。【０００４】
ＥＵＶＬを用いることにより、２０ｎｍｈｐ（ハーフピッチ）の微細なパターニングも可能である。しかしながら、微細化に伴うレジストの薄膜化により、従来のシングルレイヤープロセス（レジスト膜＋反射防止膜＋基板）では、十分な加工性を得ることが困難になることが予想される。
【先行技術文献】
【特許文献】
【０００５】
【特許文献１】国際公開第０４／０６８２４２号パンフレット
【発明の概要】
【発明が解決しようとする課題】
【０００６】
本発明は以上のような事情に基づいてなされたものであり、その目的は、パターン倒れ耐性、解像性及びパターン形状の矩形性に優れるレジストパターンを形成でき、ひいては多層レジストプロセスにおける加工性能に優れる多層レジストプロセス用シリコン含有膜形成組成物を提供することである。
【課題を解決するための手段】
【０００７】
上記課題を解決するためになされた発明は、
［Ａ］ポリシロキサン、及び
［Ｂ］電子受容体
を含有する多層レジストプロセス用シリコン含有膜形成組成物である。【０００８】
本発明の多層レジストプロセス用シリコン含有膜形成組成物は、［Ａ］ポリシロキサンに加えて［Ｂ］電子受容体を含有することで、これからなるシリコン含有膜上に形成するレジストパターンのパターン倒れ耐性、解像性及びパターン形状の矩形性等のリソグラフィー性能を向上することができる。また、このように優れたレジストパターンを介することにより、多層レジストプロセスにおける加工性能を向上することができる。［Ｂ］電子受容体は、形成されるシリコン含有膜とレジスト膜との界面付近において、放射線の役割により発生した電子を受容する役割を有する。これにより、シリコン含有膜とレジスト膜との界面近傍において、レジスト組成物中の酸発生剤等の分解に寄与する電子の量を制御することが可能になる。その結果、シリコン含有膜とレジスト膜の界面近傍において、レジスト組成物中の酸解離性基を有する重合体の過剰な脱保護反応が抑制されることにより、レジストパターンのボトム部の形状制御が可能になり、パターン倒れ耐性、解像性、パターン形状の矩形性等のリソグラフィー性能を向上することができると考えられる。また、これらの性能に優れるレジストパターンの形成を介することにより、当該組成物を用いる多層レジストプロセスにおいて、シリコン含有膜、基板等のドライエッチングを行う際の加工性能を向上することができると考えられる。従って、当該多層レジストプロセス用シリコン含有膜形成組成物によれば、多層レジストプロセスにより、優れた加工性能を発揮しつつ、良好なパターンを形成することができる。【０００９】
［Ｂ］電子受容体は、キノン化合物、キノジメタン化合物、ジベンゾフラン化合物並びに下記式（１−１）及び（１−２）でそれぞれ表される化合物からなる群より選ばれる少なくとも１種の化合物であることが好ましい。【００１０】
【化１】
2012117949.tif 000003
（式（１−１）及び式（１−２）中、Ｒ１〜Ｒ５は、それぞれ独立して、水素原子、アルキル基、アルコキシ基、ヒドロキシル基又はハロゲン原子である。Ｚ−及びＱ−は、それぞれ独立して、ＯＨ−、ＲＡ−ＣＯＯ−、ＲＡ−ＳＯ３−又はＲＡ−Ｎ−−ＳＯ２−ＲＢである。ＲＡは、アルキル基、シクロアルキル基、アリール基又はアラルキル基である。但し、ＲＡが有する水素原子の一部又は全部は置換されていてもよい。ＲＢは、アルキル基又はアラルキル基である。但し、ＲＢが有する水素原子の一部又は全部はフッ素原子で置換されていてもよい。）【００１１】
当該多層レジストプロセス用シリコン含有膜形成組成物によれば、［Ｂ］電子受容体を上記特定の化合物とすることで、上述の電子の量の制御をより適度に行うことができると考えられ、その結果、形成されるレジストパターンのパターン倒れ耐性、解像性及びパターン形状の矩形性をより優れたものにすることができ、また、加工性能を向上させることができる。【００１２】
［Ａ］ポリシロキサンは、下記式（２）で表されるシラン化合物（以下、「シラン化合物（２）」ともいう）を含む化合物の加水分解縮合物であることが好ましい。【００１３】
【化２】
2012117949.tif 000004
（式（２）中、Ｒ６は、水素原子、フッ素原子、炭素数１〜５のアルキル基、シアノ基、シアノアルキル基、アルキルカルボニルオキシ基、アルケニル基、アリール基又はアラルキル基である。このアルキル基はフッ素原子で置換されていてもよく、アリール基及びアラルキル基は置換されていてもよい。Ｘは、ハロゲン原子又は−ＯＲ７である。Ｒ７は、１価の有機基である。ａは、０〜３の整数である。但し、Ｒ６及びＸがそれぞれ複数の場合、複数のＲ６及びＸはそれぞれ同一でも異なっていてもよい。）【００１４】
当該多層レジストプロセス用シリコン含有膜形成組成物によれば、上記特定構造の［Ａ］ポリシロキサンを用いてシリコン含有膜を形成することで、形成されるレジストパターンのパターン倒れ耐性、解像性及びパターン形状の矩形性をさらに優れたものにすることができ、また、加工性能をより向上させることができる。【００１５】
当該多層レジストプロセス用シリコン含有膜形成組成物は、上述の特性を有しているので、極紫外線、Ｘ線又は電子線露光用として好適に用いることができる。【００１６】
本発明のパターン形成方法（以下、「パターン形成方法Ｉ」ともいう）は、
（Ｉ−１）［Ａ］ポリシロキサン及び［Ｂ］電子受容体を含有する多層レジストプロセス用シリコン含有膜形成組成物を用い、被加工基板の上面側にシリコン含有膜を形成する工程、
（Ｉ−２）レジスト組成物を用い、上記シリコン含有膜上にレジスト膜を形成する工程、
（Ｉ−３）フォトマスクを介した放射線の照射により、上記レジスト膜を露光する工程、
（Ｉ−４）上記露光されたレジスト膜を現像し、レジストパターンを形成する工程、並びに
（Ｉ−５）上記レジストパターンをマスクとして、上記シリコン含有膜及び被加工基板を順次ドライエッチングする工程
を有する。【００１７】
当該パターン形成方法Ｉによれば、上述の多層レジストプロセス用シリコン含有膜形成組成物を用いるので、パターン倒れ耐性、解像性及びパターン形状の矩形性に優れるレジストパターンを形成することができ、これを介することにより、優れた加工性能を発揮しつつ、被加工基板に良好なパターンを形成することができる。【００１８】
上記（Ｉ−３）工程における放射線は、極紫外線、Ｘ線又は電子線であることが好ましい。当該パターン形成方法Ｉは、上述の性質を有する多層レジストプロセス用シリコン含有膜形成組成物を用いるので、これらの放射線を用いる場合に効果がより発揮され、より良好なパターンを形成することができる。【００１９】
また、本発明の別のパターン形成方法（以下、「パターン形成方法ＩＩ」ともいう）は、
（ＩＩ−１）［Ａ］ポリシロキサンを含有する多層レジストプロセス用シリコン含有膜形成組成物を用い、被加工基板の上面側にシリコン含有膜を形成する工程、
（ＩＩ−２）レジスト組成物を用い、上記シリコン含有膜上にレジスト膜を形成する工程、
（ＩＩ−３）フォトマスクを介した極紫外線又は電子線の照射により、上記レジスト膜を露光する工程、
（ＩＩ−４）上記露光されたレジスト膜を現像し、レジストパターンを形成する工程、並びに
（ＩＩ−５）上記レジストパターンをマスクとして、上記シリコン含有膜及び被加工基板を順次ドライエッチングする工程
を有する。【００２０】
当該パターン形成方法ＩＩによれば、［Ａ］ポリシロキサンを含有する多層レジストプロセス用シリコン含有膜形成組成物を用い、上記特定の放射線を用いることで、多層レジストプロセスにより、パターン倒れ耐性及び解像性に優れるレジストパターンを形成することができ、これを介することにより、優れた加工性能を発揮しつつ、被加工基板に良好なパターンを形成することができる。【００２１】
ここで、「有機基」とは、少なくとも１個の炭素原子を含む基をいう。
【発明の効果】
【００２２】
以上説明したように、本発明の多層レジストプロセス用シリコン含有膜形成組成物及びパターン形成方法によれば、パターン倒れ耐性、解像性及びパターン形状の矩形性等のリソグラフィー性能に優れるレジストパターンを形成でき、このように優れたレジストパターンを介することにより、優れた加工性能を発揮しつつ、被加工基板に良好なパターンを形成することができる。従って、本発明は、今後ますます微細化が進行する半導体デバイスの製造プロセス等に好適に用いることができ、特に５０ｎｍよりも微細な領域における多層レジストプロセスにおいても好適に用いることができる。
【図面の簡単な説明】
【００２３】
【図１】多層レジストプロセスにより形成されたレジストパターン断面の模式図である。
【発明を実施するための形態】
【００２４】
＜多層レジストプロセス用シリコン含有膜形成組成物＞
当該多層レジストプロセス用シリコン含有膜形成組成物は、［Ａ］ポリシロキサン及び［Ｂ］電子受容体を含有する。また、当該多層レジストプロセス用シリコン含有膜形成組成物は、好適成分として［Ｃ］溶媒を含有してもよく、また、本発明の効果を損なわない範囲において、その他の任意成分を含有していてもよい。以下、各成分について説明する。
【００２５】
＜［Ａ］ポリシロキサン＞
［Ａ］ポリシロキサンは、構造が特に限定されるものではないが、上記式（２）で表されるシラン化合物を含む化合物の加水分解縮合物であることが好ましい。このような［Ａ］ポリシロキサンを用いることにより、形成されるレジストパターンのパターン倒れ耐性、解像性及びパターン形状の矩形性を向上させることができる。
【００２６】
上記式（２）中、Ｒ６は、水素原子、フッ素原子、炭素数１〜５のアルキル基、シアノ基、シアノアルキル基、アルキルカルボニルオキシ基、アルケニル基、アリール基又はアラルキル基である。このアルキル基はフッ素原子で置換されていてもよく、アリール基及びアラルキル基は置換されていてもよい。Ｘは、ハロゲン原子又は−ＯＲ７である。Ｒ７は、１価の有機基である。ａは、０〜３の整数である。但し、Ｒ６及びＸがそれぞれ複数の場合、複数のＲ６及びＸはそれぞれ同一でも異なっていてもよい。
【００２７】
上記Ｒ６で表される炭素数１〜５のアルキル基としては、例えば、メチル基、エチル基、ｎ−プロピル基、ｎ−ブチル基、ｎ−ペンチル基等の直鎖状のアルキル基；イソプロピル基、イソブチル基、ｓｅｃ−ブチル基、ｔ−ブチル基、イソアミル基等の分岐鎖状のアルキル基等が挙げられる。
【００２８】
上記Ｒ６で表されるフッ素原子で置換された炭素数１〜５のアルキル基としては、例えば、フルオロメチル基、ジフルオロメチル基、トリフルオロメチル基、フルオロエチル基、ジフルオロエチル基、トリフルオロエチル基、パーフルオロエチル基、パーフルオロｎ−プロピル基、ヘキサフルオロ−ｉ−プロピル基、パーフルオロブチル基等が挙げられる。
上記Ｒ６で表されるシアノアルキル基としては、例えば、シアノエチル基、シアノプロピル基等が挙げられる。
上記Ｒ６で表されるアルキルカルボニルオキシ基としては、例えば、メチルカルボニルオキシ基、エチルカルボニルオキシ基、プロピルカルボニルオキシ基、ブチルカルボニルオキシ基等が挙げられる。
【００２９】
上記Ｒ６で表されるアルケニル基としては、例えば、下記式（ｉ−１）で表される基等が挙げられる。
ＣＨ２＝ＣＨ−（ＣＨ２）ｎ−＊          （ｉ−１）
上記式（ｉ−１）中、ｎは、０〜４の整数である。＊は、結合手を示す。
上記ｎとしては、好ましくは０又は１であり、更に好ましくは０（ビニル基）である。
【００３０】
上記Ｒ６で表されるアリール基としては、例えば、フェニル基、ナフチル基、メチルフェニル基、エチルフェニル基等が挙げられる。
【００３１】
上記Ｒ６で表されるアラルキル基としては、例えば、ベンジル基、フェニルエチル基、フェニルプロピル基、ナフチルメチル基等が挙げられる。
【００３２】
上記アリール基及びアラルキル基が有してもよい置換基としては、例えば、フッ素原子、塩素原子、臭素原子、ヨウ素原子等のハロゲン原子、ヒドロキシル基、カルボキシル基、シアノ基、ニトロ基、アルコキシ基、アリールオキシ基、アシル基、アミノ基、置換アミノ基等が挙げられる。
【００３３】
上記Ｘで表されるハロゲン原子としては、例えば、フッ素原子、塩素原子等が挙げられる。
上記−ＯＲ７におけるＲ７で表される１価の有機基としては、例えば、メチル基、エチル基、ｎ−プロピル基、イソプロピル基、ｎ−ブチル基、イソブチル基、ｓｅｃ−ブチル基、ｔ−ブチル基等の炭素数１〜４のアルキル基等が挙げられる。
上記ａとしては、０〜２の整数が好ましい。
【００３４】
シラン化合物（２）の具体例としては、例えば、フェニルトリメトキシシラン、ベンジルトリメトキシシラン、フェネチルトリメトキシシラン、４−メチルフェニルトリメトキシシラン、４−エチルフェニルトリメトキシシラン、４−メトキシフェニルトリメトキシシラン、４−フェノキシフェニルトリメトキシシラン、４−ヒドロキシフェニルトリメトキシシラン、４−アミノフェニルトリメトキシシラン、４−ジメチルアミノフェニルトリメトキシシラン、４−アセチルアミノフェニルトリメトキシシラン、３−メチルフェニルトリメトキシシラン、３−エチルフェニルトリメトキシシラン、３−メトキシフェニルトリメトキシシラン、３−フェノキシフェニルトリメトキシシラン、３−ヒドロキシフェニルトリメトキシシラン、３−アミノフェニルトリメトキシシラン、３−ジメチルアミノフェニルトリメトキシシラン、３−アセチルアミノフェニルトリメトキシシラン、２−メチルフェニルトリメトキシシラン、２−エチルフェニルトリメトキシシラン、２−メトキシフェニルトリメトキシシラン、２−フェノキシフェニルトリメトキシシラン、２−ヒドロキシフェニルトリメトキシシラン、２−アミノフェニルトリメトキシシラン、２−ジメチルアミノフェニルトリメトキシシラン、２−アセチルアミノフェニルトリメトキシシラン、２,４,６−トリメチルフェニルトリメトキシシラン、４−メチルベンジルトリメトキシシラン、４−エチルベンジルトリメトキシシラン、４−メトキシベンジルトリメトキシシラン、４−フェノキシベンジルトリメトキシシラン、４−ヒドロキシベンジルトリメトキシシラン、４−アミノベンジルトリメトキシシラン、４−ジメチルアミノベンジルトリメトキシシラン、４−アセチルアミノベンジルトリメトキシシラン等の芳香環含有トリアルコキシシラン；
メチルトリメトキシシラン、メチルトリエトキシシラン、メチルトリ−ｎ−プロポキシシラン、メチルトリ−ｉｓｏ−プロポキシシラン、メチルトリ−ｎ−ブトキシシラン、メチルトリ−ｓｅｃ−ブトキシシラン、メチルトリ−ｔｅｒｔ−ブトキシシラン、メチルトリフェノキシシラン、メチルトリアセトキシシラン、メチルトリクロロシラン、メチルトリイソプロペノキシシラン、メチルトリス（ジメチルシロキシ）シラン、メチルトリス（メトキシエトキシ）シラン、メチルトリス（メチルエチルケトキシム）シラン、メチルトリス（トリメチルシロキシ）シラン、メチルシラン、エチルトリメトキシシラン、エチルトリエトキシシラン、エチルトリ−ｎ−プロポキシシラン、エチルトリ−ｉｓｏ−プロポキシシラン、エチルトリ−ｎ−ブトキシシラン、エチルトリ−ｓｅｃ−ブトキシシラン、エチルトリ−ｔｅｒｔ−ブトキシシラン、エチルトリフェノキシシラン、エチルビストリス（トリメチルシロキシ）シラン、エチルジクロロシラン、エチルトリアセトキシシラン、エチルトリクロロシラン、ｎ−プロピルトリメトキシシラン、ｎ−プロピルトリエトキシシラン、ｎ−プロピルトリ−ｎ−プロポキシシラン、ｎ−プロピルトリ−ｉｓｏ−プロポキシシラン、ｎ−プロピルトリ−ｎ−ブトキシシラン、ｎ−プロピルトリ−ｓｅｃ−ブトキシシラン、ｎ−プロピルトリ−ｔｅｒｔ−ブトキシシラン、ｎ−プロピルトリフェノキシシラン、ｎ−プロピルトリアセトキシシラン、ｎ−プロピルトリクロロシラン、ｉｓｏ−プロピルトリメトキシシラン、ｉｓｏ−プロピルトリエトキシシラン、ｉｓｏ−プロピルトリ−ｎ−プロポキシシラン、ｉｓｏ−プロピルトリ−ｉｓｏ−プロポキシシラン、ｉｓｏ−プロピルトリ−ｎ−ブトキシシラン、ｉｓｏ−プロピルトリ−ｓｅｃ−ブトキシシラン、ｉｓｏ−プロピルトリ−ｔｅｒｔ−ブトキシシラン、ｉｓｏ−プロピルトリフェノキシシラン、ｎ−ブチルトリメトキシシラン、ｎ−ブチルトリエトキシシラン、ｎ−ブチルトリ−ｎ−プロポキシシラン、ｎ−ブチルトリ−ｉｓｏ−プロポキシシラン、ｎ−ブチルトリ−ｎ−ブトキシシラン、ｎ−ブチルトリ−ｓｅｃ−ブトキシシラン、ｎ−ブチルトリ−ｔｅｒｔ−ブトキシシラン、ｎ−ブチルトリフェノキシシラン、ｎ−ブチルトリクロロシラン、２−メチルプロピルトリメトキシシラン、２−メチルプロピルトリエトキシシラン、２−メチルプロピルトリ−ｎ−プロポキシシラン、２−メチルプロピルトリ−ｉｓｏ−プロポキシシラン、２−メチルプロピルトリ−ｎ−ブトキシシラン、２−メチルプロピルトリ−ｓｅｃ−ブトキシシラン、２−メチルプロピルトリ−ｔｅｒｔ−ブトキシシラン、２−メチルプロピルトリフェノキシシラン、１−メチルプロピルトリメトキシシラン、１−メチルプロピルトリエトキシシラン、１−メチルプロピルトリ−ｎ−プロポキシシラン、１−メチルプロピルトリ−ｉｓｏ−プロポキシシラン、１−メチルプロピルトリ−ｎ−ブトキシシラン、１−メチルプロピルトリ−ｓｅｃ−ブトキシシラン、１−メチルプロピルトリ−ｔｅｒｔ−ブトキシシラン、１−メチルプロピルトリフェノキシシラン、ｔｅｒｔ−ブチルトリメトキシシラン、ｔｅｒｔ−ブチルトリエトキシシラン、ｔｅｒｔ−ブチルトリ−ｎ−プロポキシシラン、ｔｅｒｔ−ブチルトリ−ｉｓｏ−プロポキシシラン、ｔｅｒｔ−ブチルトリ−ｎ−ブトキシシラン、ｔｅｒｔ−ブチルトリ−ｓｅｃ−ブトキシシラン、ｔｅｒｔ−ブチルトリ−ｔｅｒｔ−ブトキシシラン、ｔｅｒｔ−ブチルトリフェノキシシラン、ｔｅｒｔ−ブチルトリクロロシラン、ｔｅｒｔ−ブチルジクロロシラン等のアルキルトリアルコキシシラン類；
ビニルトリメトキシシラン、ビニルトリエトキシシラン、ビニルトリ−ｎ−プロポキシシラン、ビニルトリイソプロポキシシラン、ビニルトリ−ｎ−ブトキシシラン、ビニルトリ−ｓｅｃ−ブトキシシラン、ビニルトリ−ｔｅｒｔ−ブトキシシラン、ビニルトリフェノキシシラン、アリルトリメトキシシラン、アリルトリエトキシシラン、アリルトリ−ｎ−プロポキシシラン、アリルトリイソプロポキシシラン、アリルトリ−ｎ−ブトキシシラン、アリルトリ−ｓｅｃ−ブトキシシラン、アリルトリ−ｔｅｒｔ−ブトキシシラン、アリルトリフェノキシシラン等のアルケニルトリアルコキシシラン類；
テトラメトキシシラン、テトラエトキシシラン、テトラ−ｎ−プロポキシシラン、テトラ−ｉｓｏ−プロポキシシラン、テトラ−ｎ−ブトキシラン、テトラ−ｓｅｃ−ブトキシシラン、テトラ−ｔｅｒｔ−ブトキシシラン等のテトラアルコキシシラン類；テトラフェノキシシラン、テトラクロロシラン等が挙げられる。
【００３５】
これらの中でも、反応性、物質の取り扱い容易性の観点から、フェニルトリメトキシシラン、４−メチルフェニルトリメトキシシラン、４−メトキシフェニルトリメトキシシラン、４−メチルベンジルトリメトキシシランメチルトリメトキシシラン、メチルトリメトキシシラン、メチルトリエトキシシラン、メチルトリ−ｎ−プロポキシシラン、メチルトリ−ｉｓｏ−プロポキシシラン、メチルトリ−ｎ−ブトキシシラン、メチルトリ−ｓｅｃ−ブトキシシラン、エチルトリメトキシシラン、エチルトリエトキシシラン、エチルトリ−ｎ−プロポキシシラン、エチルトリ−ｉｓｏ−プロポキシシラン、エチルトリ−ｎ−ブトキシシラン、エチルトリ−ｓｅｃ−ブトキシシラン、ｎ−プロピルトリメトキシシラン、ｎ−プロピルトリエトキシシラン、ｎ−プロピルトリ−ｎ−プロポキシシラン、ｎ−プロピルトリ−ｉｓｏ−プロポキシシラン、ｎ−プロピルトリ−ｎ−ブトキシシラン、ｎ−プロピルトリ−ｓｅｃ−ブトキシシラン、ビニルトリメトキシシラン、ビニルトリエトキシシラン、アリルトリメトキシシラン、アリルトリエトキシシランが好ましく、フェニルトリメトキシシランがより好ましい。
【００３６】
また、ドライエッチング耐性に優れたパターンが得られる観点からは、テトラメトキシシラン、テトラエトキシシランが好ましく、テトラメトキシシランがより好ましい。
【００３７】
［Ａ］ポリシロキサンを得るためのシラン化合物としては、必要に応じて、化合物（２）以外にも、他のシラン化合物として、ヘキサメトキシジシラン、ヘキサエトキシジシラン、ヘキサフェノキシジシラン、１，１，１，２，２−ペンタメトキシ−２−メチルジシラン、１，１，１，２，２−ペンタエトキシ−２−メチルジシラン、１，１，１，２，２−ペンタフェノキシ−２−メチルジシラン、１，１，１，２，２−ペンタメトキシ−２−エチルジシラン、１，１，１，２，２−ペンタエトキシ−２−エチルジシラン、１，１，１，２，２−ペンタフェノキシ−２−エチルジシラン、１，１，１，２，２−ペンタメトキシ−２−フェニルジシラン、１，１，１，２，２−ペンタエトキシ−２−フェニルジシラン、１，１，１，２，２−ペンタフェノキシ−２−フェニルジシラン、１，１，２，２−テトラメトキシ−１，２−ジメチルジシラン、１，１，２，２−テトラエトキシ−１，２−ジメチルジシラン、１，１，２，２−テトラフェノキシ−１，２−ジメチルジシラン、１，１，２，２−テトラメトキシ−１，２−ジエチルジシラン、１，１，２，２−テトラエトキシ−１，２−ジエチルジシラン、１，１，２，２−テトラフェノキシ−１，２−ジエチルジシラン、１，１，２，２−テトラメトキシ−１，２−ジフェニルジシラン、１，１，２，２−テトラエトキシ−１，２−ジフェニルジシラン、１，１，２，２−テトラフェノキシ−１，２−ジフェニルジシラン、１，１，２−トリメトキシ−１，２，２−トリメチルジシラン、１，１，２−トリエトキシ−１，２，２−トリメチルジシラン、１，１，２−トリフェノキシ−１，２，２−トリメチルジシラン、１，１，２−トリメトキシ−１，２，２−トリエチルジシラン、１，１，２−トリエトキシ−１，２，２−トリエチルジシラン、１，１，２−トリフェノキシ−１，２，２−トリエチルジシラン、１，１，２−トリメトキシ−１，２，２−トリフェニルジシラン、１，１，２−トリエトキシ−１，２，２−トリフェニルジシラン、１，１，２−トリフェノキシ−１，２，２−トリフェニルジシラン、１，２−ジメトキシ−１，１，２，２−テトラメチルジシラン、１，２−ジエトキシ−１，１，２，２−テトラメチルジシラン、１，２−ジフェノキシ−１，１，２，２−テトラメチルジシラン、１，２−ジメトキシ−１，１，２，２−テトラエチルジシラン、１，２−ジエトキシ−１，１，２，２−テトラエチルジシラン、１，２−ジフェノキシ−１，１，２，２−テトラエチルジシラン、１，２−ジメトキシ−１，１，２，２−テトラフェニルジシラン、１，２−ジエトキシ−１，１，２，２−テトラフェニルジシラン、１，２−ジフェノキシ−１，１，２，２−テトラフェニルジシラン等のジシラン類；
ビス（トリメトキシシリル）メタン、ビス（トリエトキシシリル）メタン、ビス（トリ−ｎ−プロポキシシリル）メタン、ビス（トリ−イソプロポキシシリル）メタン、ビス（トリ−ｎ−ブトキシシリル）メタン、ビス（トリ−ｓｅｃ−ブトキシシリル）メタン、ビス（トリ−ｔｅｒｔ−ブトキシシリル）メタン、１，２−ビス（トリメトキシシリル）エタン、１，２−ビス（トリエトキシシリル）エタン、１，２−ビス（トリ−ｎ−プロポキシシリル）エタン、１，２−ビス（トリ−イソプロポキシシリル）エタン、１，２−ビス（トリ−ｎ−ブトキシシリル）エタン、１，２−ビス（トリ−ｓｅｃ−ブトキシシリル）エタン、１，２−ビス（トリ−ｔｅｒｔ−ブトキシシリル）エタン、１−（ジメトキシメチルシリル）−１−（トリメトキシシリル）メタン、１−（ジエトキシメチルシリル）−１−（トリエトキシシリル）メタン、１−（ジ−ｎ−プロポキシメチルシリル）−１−（トリ−ｎ−プロポキシシリル）メタン、１−（ジ−イソプロポキシメチルシリル）−１−（トリ−イソプロポキシシリル）メタン、１−（ジ−ｎ−ブトキシメチルシリル）−１−（トリ−ｎ−ブトキシシリル）メタン、１−（ジ−ｓｅｃ−ブトキシメチルシリル）−１−（トリ−ｓｅｃ−ブトキシシリル）メタン、１−（ジ−ｔｅｒｔ−ブトキシメチルシリル）−１−（トリ−ｔｅｒｔ−ブトキシシリル）メタン、１−（ジメトキシメチルシリル）−２−（トリメトキシシリル）エタン、１−（ジエトキシメチルシリル）−２−（トリエトキシシリル）エタン、１−（ジ−ｎ−プロポキシメチルシリル）−２−（トリ−ｎ−プロポキシシリル）エタン、１−（ジ−イソプロポキシメチルシリル）−２−（トリ−イソプロポキシシリル）エタン、１−（ジ−ｎ−ブトキシメチルシリル）−２−（トリ−ｎ−ブトキシシリル）エタン、１−（ジ−ｓｅｃ−ブトキシメチルシリル）−２−（トリ−ｓｅｃ−ブトキシシリル）エタン、１−（ジ−ｔｅｒｔ−ブトキシメチルシリル）−２−（トリ−ｔｅｒｔ−ブトキシシリル）エタン、
ビス（ジメトキシメチルシリル）メタン、ビス（ジエトキシメチルシリル）メタン、ビス（ジ−ｎ−プロポキシメチルシリル）メタン、ビス（ジ−イソプロポキシメチルシリル）メタン、ビス（ジ−ｎ−ブトキシメチルシリル）メタン、ビス（ジ−ｓｅｃ−ブトキシメチルシリル）メタン、ビス（ジ−ｔｅｒｔ−ブトキシメチルシリル）メタン、１，２−ビス（ジメトキシメチルシリル）エタン、１，２−ビス（ジエトキシメチルシリル）エタン、１，２−ビス（ジ−ｎ−プロポキシメチルシリル）エタン、１，２−ビス（ジ−イソプロポキシメチルシリル）エタン、１，２−ビス（ジ−ｎ−ブトキシメチルシリル）エタン、１，２−ビス（ジ−ｓｅｃ−ブトキシメチルシリル）エタン、１，２−ビス（ジ−ｔｅｒｔ−ブトキシメチルシリル）エタン、ビス（ジメチルメトキシシリル）メタン、ビス（ジメチルエトキシシリル）メタン、ビス（ジメチル−ｎ−プロポキシシリル）メタン、ビス（ジメチル−イソプロポキシシリル）メタン、ビス（ジメチル−ｎ−ブトキシシリル）メタン、ビス（ジメチル−ｓｅｃ−ブトキシシリル）メタン、ビス（ジメチル−ｔｅｒｔ−ブトキシシリル）メタン、１，２−ビス（ジメチルメトキシシリル）エタン、１，２−ビス（ジメチルエトキシシリル）エタン、１，２−ビス（ジメチル−ｎ−プロポキシシリル）エタン、１，２−ビス（ジメチル−イソプロポキシシリル）エタン、１，２−ビス（ジメチル−ｎ−ブトキシシリル）エタン、１，２−ビス（ジメチル−ｓｅｃ−ブトキシシリル）エタン、１，２−ビス（ジメチル−ｔｅｒｔ−ブトキシシリル）エタン、
１−（ジメトキシメチルシリル）−１−（トリメチルシリル）メタン、１−（ジエトキシメチルシリル）−１−（トリメチルシリル）メタン、１−（ジ−ｎ−プロポキシメチルシリル）−１−（トリメチルシリル）メタン、１−（ジ−イソプロポキシメチルシリル）−１−（トリメチルシリル）メタン、１−（ジ−ｎ−ブトキシメチルシリル）−１−（トリメチルシリル）メタン、１−（ジ−ｓｅｃ−ブトキシメチルシリル）−１−（トリメチルシリル）メタン、１−（ジ−ｔｅｒｔ−ブトキシメチルシリル）−１−（トリメチルシリル）メタン、１−（ジメトキシメチルシリル）−２−（トリメチルシリル）エタン、１−（ジエトキシメチルシリル）−２−（トリメチルシリル）エタン、１−（ジ−ｎ−プロポキシメチルシリル）−２−（トリメチルシリル）エタン、１−（ジ−イソプロポキシメチルシリル）−２−（トリメチルシリル）エタン、１−（ジ−ｎ−ブトキシメチルシリル）−２−（トリメチルシリル）エタン、１−（ジ−ｓｅｃ−ブトキシメチルシリル）−２−（トリメチルシリル）エタン、１−（ジ−ｔｅｒｔ−ブトキシメチルシリル）−２−（トリメチルシリル）エタン等のビスシリル基含有シラン類；
１，２−ビス（トリメトキシシリル）ベンゼン、１，２−ビス（トリエトキシシリル）ベンゼン、１，２−ビス（トリ−ｎ−プロポキシシリル）ベンゼン、１，２−ビス（トリ−イソプロポキシシリル）ベンゼン、１，２−ビス（トリ−ｎ−ブトキシシリル）ベンゼン、１，２−ビス（トリ−ｓｅｃ−ブトキシシリル）ベンゼン、１，２−ビス（トリ−ｔｅｒｔ−ブトキシシリル）ベンゼン、１，３−ビス（トリメトキシシリル）ベンゼン、１，３−ビス（トリエトキシシリル）ベンゼン、１，３−ビス（トリ−ｎ−プロポキシシリル）ベンゼン、１，３−ビス（トリ−イソプロポキシシリル）ベンゼン、１，３−ビス（トリ−ｎ−ブトキシシリル）ベンゼン、１，３−ビス（トリ−ｓｅｃ−ブトキシシリル）ベンゼン、１，３−ビス（トリ−ｔｅｒｔ−ブトキシシリル）ベンゼン、１，４−ビス（トリメトキシシリル）ベンゼン、１，４−ビス（トリエトキシシリル）ベンゼン、１，４−ビス（トリ−ｎ−プロポキシシリル）ベンゼン、１，４−ビス（トリ−イソプロポキシシリル）ベンゼン、１，４−ビス（トリ−ｎ−ブトキシシリル）ベンゼン、１，４−ビス（トリ−ｓｅｃ−ブトキシシリル）ベンゼン、１，４−ビス（トリ−ｔｅｒｔ−ブトキシシリル）ベンゼン等のジシラン類；
ポリジメトキシメチルカルボシラン、ポリジエトキシメチルカルボシラン等のポリカルボシラン等が挙げられる。これらのシラン化合物は、１種単独で用いてもよいし、２種以上を組み合わせて用いてもよい。
【００３８】
［Ａ］ポリシロキサンは、当該多層レジストプロセス用シリコン含有膜形成組成物に１種のみ含有されていてもよく、２種以上含有されていてもよい。
【００３９】
［Ａ］ポリシロキサンのゲルパーミエーションクロマトグラフィ（ＧＰＣ）によるポリスチレン換算の重量平均分子量（Ｍｗ）は、好ましくは２，０００〜１００，０００、より好ましくは２，０００〜５０，０００、さらに好ましくは２，０００〜３０，０００であり、特に好ましくは２，０００〜１０，０００である。
【００４０】
なお、本明細書における［Ａ］ポリシロキサンのＭｗは、東ソー製のＧＰＣカラム（「Ｇ２０００ＨＸＬ」２本、「Ｇ３０００ＨＸＬ」１本、「Ｇ４０００ＨＸＬ」１本）を使用し、流量：１．０ｍＬ／分、溶出溶媒：テトラヒドロフラン、カラム温度：４０℃の分析条件で、単分散ポリスチレンを標準とするＧＰＣにより測定した値である。
【００４１】
シラン化合物（２）及び必要に応じて用いる他のシラン化合物を加水分解縮合する方法としては、公知の加水分解縮合の方法を用いることができる。
【００４２】
［Ａ］ポリシロキサンの含有量としては、当該多層レジストプロセス用シリコン含有膜形成組成物の全固形分に対して、通常７０質量％以上であり、８０質量％以上が好ましく、９０質量％以上がさらに好ましい。
【００４３】
＜［Ｂ］電子受容体＞
［Ｂ］電子受容体は、電子を受容する機能を有している物質である。［Ｂ］電子受容体は、上記性質を有するものであれば特に限定されない。［Ｂ］電子受容体の含有形態としては、後述するような化合物の形態でも、例えば、［Ａ］ポリシロキサンや他の重合体が電子を受容する機能を有する基を有する形態でも、これらの両方の形態でもよい。［Ｂ］電子受容体は、ＥＵＶ等の極紫外線、シンクロトロン放射線等のＸ線、電子線等の荷電粒子線等の各種の放射線の照射により、シリコン含有膜とレジスト膜との界面付近において発生した電子を受容する役割を有する。これにより、シリコン含有膜とレジスト膜との界面近傍において、後述するレジスト組成物中の酸発生剤（Ｐ）等の分解に寄与する電子の量を制御することが可能となる。その結果、シリコン含有膜とレジスト膜の界面近傍において、レジスト組成物中の酸解離性基を有する重合体の過剰な脱保護反応が抑制されることにより、レジストパターンのボトム部の形状制御が可能になり、パターン倒れ耐性、解像性、パターン形状の矩形性等のリソグラフィー性能を向上することができると考えられる。
【００４４】
［Ｂ］電子受容体としては、キノン化合物、キノジメタン化合物、ジベンゾフラン化合物並びに上記式（１−１）及び（１−２）でそれぞれ表される化合物からなる群より選ばれる少なくとも１種の化合物であることが好ましい。
【００４５】
キノン化合物、キノジメタン化合物及びジベンゾフラン化合物としては、例えば、下記式（３−１）〜下記式（３−５）で表される化合物等が挙げられる。
【００４６】
【化３】
2012117949.tif 000005
【００４７】
上記式（３−１）〜（３−５）中、Ｙは、それぞれ独立して、水素原子、ヒドロキシル基、ハロゲン原子又はシアノ基である。ＲＸ０は、それぞれ独立して、水素原子、ヒドロキシル基、カルボキシル基、ハロゲン原子又はシアノ基である。但し、化合物中、少なくとも１つのＲＸ０はシアノ基である。
【００４８】
上記Ｙで表されるハロゲン原子としては、例えば、フッ素原子、塩素原子、臭素原子、ヨウ素原子等が挙げられる。
【００４９】
上記Ｙとしては、［Ｂ］電子受容体の電子制御性の観点から、ハロゲン原子、シアノ基が好ましく、フッ素原子、塩素原子、シアノ基がより好ましく、シアノ基がさらに好ましい。
【００５０】
上記式（３−１）〜（３−５）で表される化合物としては、例えば、下記式で表される化合物等が挙げられる。
【００５１】
【化４】
2012117949.tif 000006
【００５２】
キノン化合物、キノジメタン化合物及びジベンゾフラン化合物としては、これらの中でも、電子制御性が適度に高まると考えられ、形成されるレジストパターンのリソグラフィー性能がより向上することから、上記式（３−１）〜（３−４）で表される化合物が好ましく、上記式（３−３）で表される化合物、式（３−４）で表される化合物がより好ましく、２，３，５，６−テトラクロロ−１，４−ベンゾキノン、７，７，８，８−テトラシアノキノジメタンがさらに好ましく、７，７，８，８−テトラシアノキノジメタンが特に好ましい。
【００５３】
次に、上記式（１−１）及び式（１−２）で表される化合物について説明する。
【００５４】
上記式（１−１）及び式（１−２）中、Ｒ１〜Ｒ５は、それぞれ独立して、水素原子、アルキル基、アルコキシ基、ヒドロキシル基又はハロゲン原子である。Ｚ−及びＱ−は、それぞれ独立して、ＯＨ−、ＲＡ−ＣＯＯ−、ＲＡ−ＳＯ３−又はＲＡ−Ｎ−−ＳＯ２−ＲＢである。ＲＡは、アルキル基、シクロアルキル基、アリール基又はアラルキル基である。但し、ＲＡが有する水素原子の一部又は全部は置換されていてもよい。ＲＢは、アルキル基又はアラルキル基である。但し、ＲＢが有する水素原子の一部又は全部はフッ素原子で置換されていてもよい。
【００５５】
Ｒ１〜Ｒ５で表されるアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基等が挙げられる。
【００５６】
Ｒ１〜Ｒ５で表されるアルコキシ基としては、例えば、メトキシ基、エトキシ基、ｎ−プロポキシ基、ｉ−プロポキシ基、ｎ−ブトキシ基、ｉ−ブトキシ基、ｓｅｃ−ブトキシ基、ｔ−ブトキシ基等が挙げられる。
【００５７】
Ｒ１〜Ｒ５で表されるハロゲン原子としては、例えば、フッ素原子、塩素原子、臭素原子、ヨウ素原子等が挙げられる。
【００５８】
上記ＲＡ及びＲＢで表されるアルキル基としては、例えば、上記Ｒ１〜Ｒ５のアルキル基として例示したものと同様の基等が挙げられる。
【００５９】
上記ＲＡで表されるシクロアルキル基としては、例えば、シクロプロピル基、シクロブチル基、シクロペンチル基、シクロヘキシル基、シクロオクチル基、ノルボルニル基、アダマンチル基等が挙げられる。
【００６０】
上記ＲＡで表されるアリール基としては、例えば、フェニル基、トリル基、キシリル基、メシチル基、シクロヘキシルフェニル基、ナフチル基、アントリル基等が挙げられる。
【００６１】
上記ＲＡ及びＲＢで表されるアラルキル基としては、例えば、ベンジル基、フェネチル基、ナフチルメチル基、アントリルメチル基等が挙げられる。
【００６２】
ＲＡが有していてもよい置換基としては、例えば、フッ素原子、塩素原子、臭素原子、ヨウ素原子等のハロゲン原子、ヒドロキシル基、カルボキシル基、シアノ基、ニトロ基、アルコキシ基、アルコキシカルボニル基、アルコキシカルボニルオキシ基、アシル基等が挙げられる。これらの中で、［Ｂ］電子受容体の電子受容性の観点から、ハロゲン原子、ヒドロキシル基、シアノ基、ニトロ基が好ましく、フッ素原子、塩素原子、ヒドロキシル基、シアノ基、ニトロ基がより好ましく、フッ素原子、ヒドロキシル基がさらに好ましい。
【００６３】
式（１−１）及び（１−２）で表される化合物としては、例えば、下記式で表される化合物等が挙げられる。
【００６４】
【化５】
2012117949.tif 000007
【００６５】
これらの中で、電子制御性が適度に高まると考えられ、得られるレジストパターンのリソグラフィー性能がより向上することから、上記式（１）で表される化合物（スルホニウム塩）が好ましく、電子吸引性基が結合する芳香環を有するアニオンを含むスルホニウム塩がより好ましく、トリフルオロメチル基が結合するベンゼン環を有するアニオンを含むスルホニウム塩がさらに好ましく、トリフェニルスルホニウム２−ヒドロキシ−４−トリフルオロメチルベンゾエート、４−シクロヘキシルフェニルジフェニルスルホニウム２−ヒドロキシ−４−トリフルオロメチルベンゾエートが特に好ましく、トリフェニルスルホニウム２−ヒドロキシ−４−トリフルオロメチルベンゾエートがさらに特に好ましい。
【００６６】
［Ｂ］電子受容体の含有量としては、［Ａ］ポリシロキサン１００質量部に対して、通常０．１質量部〜２０質量部、好ましくは０．５質量部〜１５質量部、更に好ましくは１質量部〜１０質量部である。［Ｂ］電子受容体の含有量を上記範囲とすることで、５０ｎｍよりも微細な領域における多層レジストプロセスを用いて形成されるパターンを、パターン倒れ耐性、解像性、パターン形状の矩形性等のリソグラフィー性能により優れるものとすることができる。
【００６７】
＜［Ｃ］溶媒＞
当該多層レジストプロセス用シリコン含有膜形成組成物は、通常、［Ｃ］溶媒を含有する。［Ｃ］溶媒としては、［Ａ］ポリシロキサン、［Ｂ］電子受容体及び後述する任意成分を溶解又は分散できるものであれば特に限定されない。
【００６８】
［Ｃ］溶媒としては、例えば、アルコール系溶媒、エーテル系溶媒、ケトン系溶媒、アミド系溶媒、エステル系溶媒及び炭化水素系溶媒等が挙げられる。
【００６９】
アルコール系溶媒としては、例えば、
メタノール、エタノール、ｎ−プロパノール、ｉｓｏ−プロパノール、ｎ−ブタノール、ｉｓｏ−ブタノール、ｓｅｃ−ブタノール、ｔｅｒｔ−ブタノール、ｎ−ペンタノール、ｉｓｏ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒等が挙げられる。
【００７０】
エーテル系溶媒としては、例えば、
ジエチルエーテル、ジプロピルエーテル、ジブチルエーテル等のジ脂肪族エーテル系溶媒；
アニソール、ジフェニルエーテル等の含芳香環エーテル系溶媒；
テトラヒドロフラン、ジオキサン等の環状エーテル系溶媒等が挙げられる。
【００７１】
ケトン系溶媒としては、例えば、
アセトン、メチルエチルケトン、メチル−ｎ−プロピルケトン、メチル−ｎ−ブチルケトン、ジエチルケトン、メチル−ｉｓｏ−ブチルケトン、メチル−ｎ−アミルケトン、エチル−ｎ−ブチルケトン、メチル−ｎ−ヘキシルケトン、ジ−ｉｓｏ−ブチルケトン、トリメチルノナノン、アセトフェノン等の鎖状ケトン系溶媒；
シクロペンタノン、シクロヘキサノン、シクロヘプタノン、シクロオクタノン、メチルシクロヘキサノン等の環状ケトン系溶媒；
２，４−ペンタンジオン、アセトニルアセトン等のジケトン系溶媒等が挙げられる。
【００７２】
アミド系溶媒としては、例えば、
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド系溶媒；
Ｎ−メチルピロリドン、Ｎ，Ｎ’−ジメチルイミダゾリジノン等の環状アミド系溶媒等が挙げられる。
【００７３】
エステル系溶媒としては、例えば、
酢酸メチル、酢酸エチル、酢酸ｎ−プロピル、酢酸ｉｓｏ−プロピル、酢酸ｎ−ブチル、酢酸ｉｓｏ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、ジ酢酸グリコール、酢酸メトキシトリグリコール、プロピオン酸エチル、プロピオン酸ｎ−ブチル、プロピオン酸ｉｓｏ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等のカルボン酸エステル系溶媒；
エチレングリコールモノメチルエーテルアセテート、エチレングリコールモノエチルエーテルアセテート、ジエチレングリコールモノメチルエーテルアセテート、ジエチレングリコールモノエチルエーテルアセテート、ジエチレングリコールモノ−ｎ−ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、ジプロピレングリコールモノメチルエーテルアセテート、ジプロピレングリコールモノエチルエーテルアセテート等の多価アルコール部分エーテルのカルボン酸エステル系溶媒；
γ−ブチロラクトン、γ−バレロラクトン等のラクトン系溶媒；
ジエチルカーボネート、プロピレンカーボネート等のカーボネート系溶媒等が挙げられる。
【００７４】
炭化水素系溶媒としては、例えば、
ｎ−ペンタン、ｉｓｏ−ペンタン、ｎ−ヘキサン、ｉｓｏ−ヘキサン、ｎ−ヘプタン、ｉｓｏ−ヘプタン、２，２，４−トリメチルペンタン、ｎ−オクタン、ｉｓｏ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉｓｏ−プロピルベンゼン、ジエチルベンゼン、ｉｓｏ−ブチルベンゼン、トリエチルベンゼン、ジ−ｉｓｏ−プロピルベンセン、ｎ−アミルナフタレン等の芳香族炭化水素系溶媒等が挙げられる。
【００７５】
これらの中でも、アルコール系溶媒、エステル系溶媒が好ましく、多価アルコール部分エーテル系溶媒、多価アルコール部分エーテルのカルボン酸エステル系溶媒がより好ましく、プロピレングリコールモノメチルエーテル、プロピレングリコールモノエチルエーテル、プロピレングリコールモノメチルエーテルアセテート、プロピレングリコールモノエチルエーテルアセテートがさらに好ましく、プロピレングリコールモノエチルエーテル、プロピレングリコールモノメチルエーテルアセテートが特に好ましい。
【００７６】
＜任意成分＞
当該多層レジストプロセス用シリコン含有膜形成組成物は、［Ａ］ポリシロキサン及び［Ｂ］電子受容体以外にも、更に、β−ジケトン、コロイド状シリカ、コロイド状アルミナ、有機ポリマー、界面活性剤、酸発生剤、窒素含有化合物等の任意成分が含有していてもよい。
【００７７】
＜多層レジストプロセス用シリコン含有膜形成組成物の調製方法＞
当該多層レジストプロセス用シリコン含有膜形成組成物は、例えば、［Ａ］ポリシロキサン、［Ｂ］電子受容体、必要に応じて任意成分を混合し、［Ｃ］溶媒に溶解又は分散して調製することができる。当該多層レジストプロセス用シリコン含有膜形成組成物の固形分濃度としては、通常０．５質量％〜２０質量％、好ましくは１質量％〜１５質量％、さらに好ましくは０．５質量％〜２．０質量％である。
【００７８】
＜パターン形成方法＞
［パターン形成方法Ｉ］
本発明のパターン形成方法Ｉは、（Ｉ−１）［Ａ］ポリシロキサン及び［Ｂ］電子受容体を含有する多層レジストプロセス用シリコン含有膜形成組成物を用い、被加工基板の上面側にシリコン含有膜を形成する工程、（Ｉ−２）レジスト組成物を用い、上記シリコン含有上にレジスト膜を形成する工程、（Ｉ−３）フォトマスクを介した放射線の照射により、上記レジスト膜を露光する工程、（Ｉ−４）上記露光されたレジスト膜を現像し、レジストパターンを形成する工程、並びに（Ｉ−５）上記レジストパターンをマスクとして、上記シリコン含有膜及び被加工基板を順次ドライエッチングする工程を有する。当該パターン形成方法Ｉによれば、上述した多層レジストプロセス用シリコン含有膜形成組成物を用いるので、パターン倒れ耐性、解像性及びパターン形状の矩形性に優れるレジストパターンの形成を介することにより、被加工基板に良好なパターンを形成することができる。以下、各工程について説明する。
【００７９】
［工程（Ｉ−１）］
本工程では、［Ａ］ポリシロキサン及び［Ｂ］電子受容体を含有する多層レジストプロセス用シリコン含有膜形成組成物を用い、被加工基板の上面側にシリコン含有膜を形成する。
【００８０】
被加工基板としては、例えば、シリコンウェハ、アルミニウムで被覆されたウェハ等の従来公知の基板を使用できる。上記被加工基板には、予め、当該多層レジストプロセス用シリコン含有膜形成組成物を用いて得られるシリコン含有膜とは異なる他の下層膜（以下、「他の下層膜」ともいう）が形成されていてもよい。この他の下層膜は、反射防止機能、塗布膜平坦性、ＣＦ４等のフッ素系ガスに対する高エッチング耐性等が付与された膜等である。この他の下層膜は、例えば、「ＮＦＣ  ＨＭ８００５」（ＪＳＲ製）、「ＮＦＣ  ＣＴ０８」（ＪＳＲ製）等の市販品等を用いて形成することができる。他の下層膜の膜厚としては、通常１０ｎｍ以上２００ｎｍ以下であり、パターニング性及び加工性能を高めるためには、２０ｎｍ以上１００ｎｍ以下が好ましい。
【００８１】
上記他の下層膜の形成方法としては特に限定されないが、例えば、被加工基板上にスピンコート法等の公知の方法により、他の下層膜を形成する組成物を塗布して形成された塗膜を、露光及び／又は加熱することにより硬化して形成することができる。
【００８２】
当該多層レジストプロセス用シリコン含有膜形成組成物からシリコン含有膜を形成する方法としては、例えば、被加工基板やこの被加工基板上に形成された他の下層膜（反射防止膜を含む）等の表面に塗布することにより、当該多層レジストプロセス用シリコン含有膜形成組成物の塗膜を形成し、この塗膜を加熱処理することにより、又は当該多層レジストプロセス用シリコン含有膜形成組成物が潜在性光酸発生剤を含有する場合には、紫外光の照射及び加熱処理を行うことにより硬化させる方法等が挙げられる。
【００８３】
上記塗布する方法としては、公知の方法が挙げられ、例えば、スピンコート法、ロールコート法、ディップ法等が挙げられる。
【００８４】
上記塗布後、必要に応じて、プレベーク（ＰＢ）によって塗膜中の溶媒を揮発させてもよい。ＰＢ温度としては、当該多層レジストプロセス用シリコン含有膜形成組成物の配合組成によって適宜選択されるが、通常、５０℃〜４５０℃であり、１００℃〜３００℃が好ましい。
【００８５】
形成されるシリコン含有膜の膜厚としては、通常、５ｎｍ以上２００ｎｍ以下であり、パターニング性及び加工性能を高めるためには、５ｎｍ以上１００ｎｍ以下が好ましく、５ｎｍ以上５０ｎｍ以下がより好ましく、１０ｎｍ以上３０ｎｍ以下がさらに好ましい。
【００８６】
［工程（Ｉ−２）］
本工程では、レジスト組成物を用い、上記シリコン含有膜上にレジスト膜を形成する。この工程（Ｉ−２）にて用いられるレジスト組成物としては、例えば、酸発生剤を含有するポジ型又はネガ型の化学増幅型レジスト組成物、アルカリ可溶性樹脂とキノンジアジド系感光剤とからなるポジ型レジスト組成物、アルカリ可溶性樹脂と架橋剤とからなるネガ型レジスト組成物等が挙げられる。
【００８７】
上記レジスト組成物の固形分濃度としては、０．１〜５０質量％であることが好ましく、０．５質量％〜３０質量％がより好ましく、１質量％〜１５質量％がさらに好ましい。
【００８８】
上記レジスト組成物としては、孔径０．２μｍ程度のフィルターを用いてろ過したものが好適に用いられる。なお、本発明のパターン形成方法においては、上記レジスト組成物として、市販品のレジスト組成物をそのまま使用することもできる。
【００８９】
レジスト組成物を塗布する方法は特に限定されず、例えば、スピンコート法等の従来の方法が挙げられる。なお、レジスト組成物を塗布する際には、得られるレジスト膜が所定の膜厚となるように、塗布するレジスト組成物の量を調整することが好ましい。
【００９０】
上記レジスト膜は、上記レジスト組成物を塗布することによって形成された塗膜をプレベーク（ＰＢ）等することにより、塗膜中の溶媒を揮発させて形成することができる。ＰＢ温度としては、使用するレジスト組成物の種類等に応じて適宜調整されるが、３０℃〜２００℃であることが好ましく、より好ましくは５０℃〜１５０℃である。なお、このレジスト被膜の表面にさらに他の被膜を設けてもよい。
【００９１】
形成されるレジスト膜の膜厚としては、通常１０ｎｍ以上２００ｎｍであり、１０ｎｍ以上１００ｎｍが好ましく、２０ｎｍ以上７０ｎｍがより好ましい。
【００９２】
［工程（Ｉ−３）］
本工程では、工程（Ｉ−２）で形成したレジスト膜の所望の領域に、特定パターンを有するフォトマスクを介した放射線の照射により露光を行う。放射線としては、遠紫外線、極紫外線、Ｘ線、γ線等の電磁波、電子線、α線等の荷電粒子線などが挙げられる。これらの中でも、極紫外線、Ｘ線、電子線が好ましい。上述の性質を有する多層レジストプロセス用シリコン含有膜形成組成物を用いているので、放射線が極紫外線、Ｘ線及び電子線の場合に効果がより発揮され、当該パターン形成方法Ｉにより良好なパターンを形成することができる。上記露光は、連続して複数回行ってもよく、例えば所望の領域にマスクを介して第１の露光を行い、続けて第１の露光を行った露光部に対して交差するように第２の露光を行ってもよい。例えば第１の露光部と第２の露光部とが直交すると、露光部で囲まれた未露光部において真円状のコンタクトホールパターンが形成しやすくなる。露光を複数回行う場合、異なる光源を用いて露光を行ってもよい。例えば１回目の露光にＡｒＦエキシマレーザー光を用い、２回目の露光にＥＵＶ光を用いてもよく、その逆を行ってもよい。
【００９３】
露光後にポストエクスポージャーベーク（ＰＥＢ）を行なうことが好ましい。ＰＥＢを行なうことにより、上記レジスト組成物中の酸解離性基の解離反応を円滑に進行できる。ＰＥＢ温度としては、通常３０℃〜２００℃であり、５０℃〜１７０℃が好ましい。
【００９４】
［工程（Ｉ−４）］
本工程は、工程（Ｉ−３）で露光したレジスト膜を現像液を用いて現像し、レジストパターンを形成する。現像に用いる現像液は、使用されるレジスト組成物の種類に応じて適宜選択することができる。上記レジスト組成物がポジ型化学増幅型レジスト組成物やアルカリ可溶性樹脂を含有するポジ型レジスト組成物の場合には、例えば、水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド（ＴＭＡＨ）、テトラエチルアンモニウムヒドロキシド、ピロール、ピペリジン、コリン、１，８−ジアザビシクロ［５．４．０］−７−ウンデセン、１，５−ジアザビシクロ［４．３．０］−５−ノネン等のアルカリ性水溶液を用いることができる。これらのアルカリ性水溶液は、水溶性有機溶媒、例えば、メタノール、エタノール等のアルコール類等を適量含有していてもよい。また、現像液としては、有機溶媒を主成分とする有機溶媒現像液を用いてもよい。
【００９５】
現像液には、必要に応じて界面活性剤を適当量添加することができる。界面活性剤としては例えば、イオン性や非イオン性のフッ素系及び／又はシリコン系界面活性剤等を用いることができる。
【００９６】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【００９７】
上記現像後に、レジスト膜をリンス液により洗浄してもよい。リンス液としては、現像液がアルカリ水溶液の場合には水が好ましく、現像液が有機溶媒現像液の場合には、アルカン系溶媒、ケトン系溶媒、エステル系溶媒、アルコール系溶媒、アミド系溶媒等が好ましい。上記リンス液の各成分は、単独で使用してもよく２種以上を併用してもよい。
【００９８】
［工程（Ｉ−５）］
本工程は、工程（Ｉ−４）で形成されたレジストパターンをマスクとして、上記シリコン含有膜及び被加工基板を順次ドライエッチングすることにより被加工基板にパターンを形成する。
【００９９】
上記ドライエッチングは、公知のドライエッチング装置を用いて行うことができる。また、ドライエッチング時のソースガスとしては、被エッチング物の元素組成にもよるが、Ｏ２、ＣＯ、ＣＯ２等の酸素原子を含むガス、Ｈｅ、Ｎ２、Ａｒ等の不活性ガス、Ｃｌ２、ＢＣｌ４等の塩素系ガス、Ｈ２、ＮＨ３のガス等を使用することができる。なお、これらのガスは混合して用いることもできる。
【０１００】
［パターン形成方法ＩＩ］
本発明のパターン形成方法ＩＩは、（ＩＩ−１）［Ａ］ポリシロキサンを含有する多層レジストプロセス用シリコン含有膜形成組成物を用い、被加工基板の上面側にシリコン含有膜を形成する工程、（ＩＩ−２）レジスト組成物を用い、上記シリコン含有膜上にレジスト膜を形成する工程、（ＩＩ−３）フォトマスクを介した極紫外線又は電子線の照射により、上記レジスト膜を露光する工程、（ＩＩ−４）上記露光されたレジスト膜を現像し、レジストパターンを形成する工程、及び（ＩＩ−５）上記レジストパターンをマスクとして、上記シリコン含有膜及び被加工基板を順次ドライエッチングする工程を有する。当該パターン形成方法ＩＩによれば、［Ａ］ポリシロキサンを含有する多層レジストプロセス用シリコン含有膜形成組成物を用い、放射線として極紫外線又は電子線を用いることで、多層レジストプロセスにおいて、レジストパターンが薄膜であっても、被加工基板に良好なパターンを形成することができる。
【０１０１】
［工程（ＩＩ−１）］
本工程では、［Ａ］ポリシロキサンを含有する多層レジストプロセス用シリコン含有膜形成組成物を用い、被加工基板の上面側にシリコン含有膜を形成する。被加工基板としては、上記パターン形成方法Ｉと同様のもの等が挙げられる。上記シリコン含有膜の形成方法としては、例えば、上記パターン形成方法Ｉの工程（Ｉ−１）と同様の方法等が挙げられる。
【０１０２】
［工程（ＩＩ−２）］
本工程では、上記工程（ＩＩ−１）で形成したシリコン含有膜上に、レジスト組成物を用い、レジスト膜を形成する。上記レジスト膜を形成する方法としては、例えば、上記パターン形成方法Ｉの工程（Ｉ−２）と同様の方法等が挙げられる。
【０１０３】
［工程（ＩＩ−３）］
本工程では、上記工程（ＩＩ−２）で形成したレジスト膜を、フォトマスクを介した極紫外線又は電子線の照射により露光する。上記露光する方法としては、例えば、放射線として極紫外線を用いる以外は、上記パターン形成方法Ｉの工程（Ｉ−３）と同様の方法等が挙げられる。
【０１０４】
［工程（ＩＩ−４）］
本工程では、上記工程（ＩＩ−３）で露光されたレジスト膜を現像し、レジストパターンを形成する。上記現像する方法としては、例えば、上記パターン形成方法Ｉの工程（Ｉ−４）と同様の方法等が挙げられる。
【０１０５】
［工程（ＩＩ−５）］
本工程では、上記工程（ＩＩ−４）で形成したレジストパターンをマスクとして、上記シリコン含有膜及び被加工基板を順次ドライエッチングする。上記ドライエッチングする方法としては、例えば、上記パターン形成方法Ｉの工程（Ｉ−５）と同様の方法等が挙げられる。
【０１０６】
＜レジスト組成物＞
当該パターン形成方法に用いられるレジスト組成物としては、感放射線性酸発生剤を含有するポジ型の化学増幅型レジスト組成物を好適例として挙げることができる。この化学増幅型レジストとしては、酸解離性基を有する構造単位を含む重合体（以下、「重合体（Ｉ）」ともいう）、感放射線性酸発生剤及び溶媒を含有するもの等が挙げられ、その他にも酸拡散制御剤等を含有していてもよい。
【０１０７】
［重合体（Ｉ）］
上記重合体（Ｉ）は、酸解離性基を有する構造単位を含む。酸解離性基を有する構造単位としては、例えば、下記式（４）で表される構造単位（以下、「構造単位（１）」ともいう）、後述する構造単位（７）等が挙げられる。
【０１０８】
【化６】
2012117949.tif 000008
【０１０９】
上記式（４）中、Ｒ８は、水素原子、メチル基、フッ素原子又はトリフルオロメチル基である。Ｒ９は、２価の置換又は非置換の脂環式炭化水素基である。Ｒ１０は、置換又は非置換の炭素数６〜２２のアリール基である。
【０１１０】
上記Ｒ９で表される２価の脂環式炭化水素基の炭素数は特に限定されないが、５〜２５が好ましく、より好ましくは５〜２０、更に好ましくは５〜１５である。
【０１１１】
上記Ｒ９で表される２価の脂環式炭化水素基としては、モノシクロ構造、ビシクロ構造、トリシクロ構造又はテトラシクロ構造を有する基が好ましい。
【０１１２】
上記Ｒ９で表される２価の脂環式炭化水素基の具体的な例としては、
モノシクロ構造を有する基として、例えば、シクロペンタンジイル基、シクロヘキサンジイル基、シクロヘプタンジイル基、シクロオクタンジイル基、シクロデカンジイル基、シクロドデカンジイル基等；
ビシクロ構造を有する基として、例えば、ノルボルナンジイル基、デカヒドロナフタレンジイル基、セドロール基等；
トリシクロ構造を有する基として、例えば、トリシクロデカンジイル基、アダマンタンジイル基、ノルアダマンタンジイル基等；
テトラシクロ構造を有する基として、例えば、テトラシクロドデカンジイル基等が挙げられる。
【０１１３】
これらの中でも、モノシクロ構造を有する基、ビシクロ構造を有する基、トリシクロ構造を有する基が好ましく、炭素数５〜１５のモノシクロ構造を有する基、ビシクロ構造を有する基、トリシクロ構造を有する基がより好ましく、シクロペンタンジイル基、シクロヘキサンジイル基、シクロヘプタンジイル基、シクロオクタンジイル基、シクロデカンジイル基、シクロドデカンジイル基、アダマンタンジイル基、デカヒドロナフタレンジイル基、ノルボルナンジイル基がさらに好ましい。
【０１１４】
また、上記脂環式炭化水素基が有していてもよい置換基としては、例えば、メチル基、エチル基、プロピル基等のアルキル基、ヒドロキシル基、カルボキシル基、フッ素原子、臭素原子等のハロゲン原子、メトキシ基、エトキシ基、プロポキシ基、ブトキシ基等のアルコキシ基、メトキシカルボニル基、エトキシカルボニル基等のアルキルオキシカルボニル基等が挙げられる。
【０１１５】
上記Ｒ１０で表される炭素数６〜２２のアリール基としては、例えば、下記式（ｘ−１）〜（ｘ−３）で表される構造に由来する基等が挙げられる。なお、Ｒ１０が下記式（ｘ−２）で表される構造に由来する基（すなわち、ナフチル基）である場合、上記式（４）におけるＲ９に結合する結合位置は、１位及び２位のいずれであってもよい。また、Ｒ１０が下記式（ｘ−３）で表される構造に由来する基（すなわち、アントリル基）である場合、上記式（４）におけるＲ９に結合する結合位置は、１位、２位及び９位のいずれであってもよい。
【０１１６】
【化７】
2012117949.tif 000009
【０１１７】
上記Ｒ１０で表されるアリール基が有していてもよい置換基としては、例えば、上記Ｒ９で表される脂環式炭化水素基が有していてもよい置換基として例示したものと同様の基等が挙げられる。
【０１１８】
重合体（Ｉ）は、上記構造単位（１）以外に、下記式（５）で表される構造単位（以下、「構造単位（２）」ともいう）、下記式（６）で表される構造単位（以下、「構造単位（３）」ともいう）、下記式（７）で表される構造単位（以下、「構造単位（４）」ともいう）及び下記式（８）で表される構造単位（以下、「構造単位（５）」ともいう）のうちの少なくとも１種を更に含むことができる。重合体（Ｉ）は、構造単位（２）〜（５）の各構造単位をそれぞれ１種単独で又は２種以上含んでいてもよい。
【０１１９】
【化８】
2012117949.tif 000010
【０１２０】
上記式（５）中、Ｒ１１は、水素原子又はメチル基である。Ｒ１２は、１価の有機基である。ｉは、０〜３の整数である。ｊは、０〜３の整数である。ｊが２以上の場合、複数のＲ１２は同一でも異なっていてもよい。但し、０≦ｉ＋ｊ≦５を満たす。
【０１２１】
【化９】
2012117949.tif 000011
【０１２２】
上記式（６）中、Ｒ１３は、水素原子又はメチル基である。Ｒ１４は、１価の有機基である。ｋは、０〜３の整数である。ｍは、０〜３の整数である。ｍが２以上の場合、複数のＲ１４は同一でも異なっていてもよい。但し、０≦ｋ＋ｍ≦５を満たす。
【０１２３】
【化１０】
2012117949.tif 000012
【０１２４】
上記式（７）中、Ｒ１５は、水素原子又はメチル基である。Ｒ１６は、１価の有機基である。ｎは、０〜３の整数である。ｐは、０〜３の整数である。ｐが２以上の場合、複数のＲ１６は同一でも異なっていてもよい。但し、０≦ｎ＋ｐ≦５を満たす。
【０１２５】
【化１１】
2012117949.tif 000013
【０１２６】
上記式（８）中、Ｒ１７は、水素原子又はメチル基である。Ｒ１８は、１価の有機基である。ｑは、０〜３の整数である。ｒは、０〜３の整数である。ｒが２以上の場合、複数のＲ１８は同一でも異なっていてもよい。
【０１２７】
上記Ｒ１２、Ｒ１４、Ｒ１６及びＲ１８で表される１価の有機基としては、例えば、メチル基、エチル基、ｎ−プロピル基、ｉ−プロピル基、ｎ−ブチル基、２−メチルプロピル基、１−メチルプロピル基、ｔ−ブチル基等の炭素原子数１〜１２の直鎖状若しくは分岐状のアルキル基；メトキシ基、エトキシ基、ｎ−プロポキシ基、ｉ−プロポキシ基、ｎ−ブトキシ基、２−メチルプロポキシ基、１−メチルプロポキシ基、ｔ−ブトキシ基等の炭素原子数１〜１２の直鎖状若しくは分岐状のアルコキシ基；シクロペンチル基、シクロヘキシル基、シクロヘプチル基、シクロオクチル基、シクロデカニル基、及びシクロドデカニル基等のシクロアルキル基；アダマンチル基、ノルアダマンチル基、デカヒドロナフチル基、トリシクロデカニル基、テトラシクロドデカニル基、ノルボルニル基、セドロール基等が挙げられる。これらの中でも、メチル基、エチル基、ｎ−ブチル基、ｔ−ブチル基が好ましい。
上記式（５）において、ｉとしては、１又は２が好ましく、ｊとしては、０〜２の整数が好ましい。
上記式（６）において、ｋとしては、１又は２が好ましく、ｍとしては、０又は１が好ましい。
上記式（７）において、ｎとしては、１又は２が好ましく、ｐとしては、０又は１が好ましい。
上記式（８）において、ｑとしては、１又は２が好ましく、ｒとしては、０又は１が好ましい。
【０１２８】
構造単位（２）としては、下記式（５−１）〜（５−４）で表される構造単位等が挙げられる。
【０１２９】
【化１２】
2012117949.tif 000014
【０１３０】
構造単位（３）としては、下記式（６−１）及び（６−２）で表される構造単位等が挙げられる。
【０１３１】
【化１３】
2012117949.tif 000015
【０１３２】
構造単位（４）としては、下記式（７−１）及び（７−２）で表される構造単位等が挙げられる。
【０１３３】
【化１４】
2012117949.tif 000016
【０１３４】
構造単位（５）としては、下記式（８−１）及び（８−２）で表される構造単位等が挙げられる。
【０１３５】
【化１５】
2012117949.tif 000017
【０１３６】
重合体（Ｉ）は、上記構造単位（１）〜（５）以外に、非酸解離性化合物に由来する構造単位（以下、「構造単位（６）」ともいう）、酸解離性化合物に由来する構造単位（以下、「構造単位（７）」ともいう）を更に含んでいてもよい。重合体（Ｉ）は、これらの各構造単位をそれぞれ１種単独で又は２種以上含んでいてもよい。
【０１３７】
上記非酸解離性化合物としては、例えば、スチレン、α−メチルスチレン、４−メチルスチレン、２−メチルスチレン、３−メチルスチレン、イソボロニルアクリレート、トリシクロデカニル（メタ）アクリレート、テトラシクロドデセニル（メタ）アクリレート、ラクトン構造を含む下記式（Ｌ−１）で表される化合物、下記式（Ｓ−１）で表される化合物等が挙げられる。これらの中でも、スチレン、α−メチルスチレン、４−メチルスチレン、２−メチルスチレン、３−メチルスチレン、トリシクロデカニルアクリレート、下記式（Ｌ−１）で表される化合物、下記式（Ｓ−１）で表される化合物が好ましい。
【０１３８】
【化１６】
2012117949.tif 000018
【０１３９】
上記式（Ｌ−１）中、ＲＬ１は、水素原子、メチル基又はトリフルオロメチル基である。ＲＬ２は、単結合又は２価の連結基である。ＲＬ３は、ラクトン構造を有する１価の有機基である。
【０１４０】
【化１７】
2012117949.tif 000019
【０１４１】
上記式（Ｓ−１）中、ＲＳ１は、水素原子、ハロゲン原子、シアノ基又は置換されていてもよいアルキル基である。ＲＳ２は、水素原子、ハロゲン原子、シアノ基又は置換されていてもよいアルキル基、シクロアルキル基、アルコキシル基、アシル基、アシロキシ基、アルケニル基、アリール基若しくはアラルキル基である。ＲＳ３〜ＲＳ８は、それぞれ独立して、水素原子、フッ素原子又は置換されていてもよいアルキル基である。ＲＳ９は、水素原子、置換されていてもよいアルキル基、シクロアルキル基、アシル基、アルキルスルホニル基若しくはアルコキシカルボニル基である。ｒは、０〜５の整数である。ｓは、１〜５の整数である。但し、ｒ＋ｓ＝５を満たす。ＲＳ２〜ＲＳ９がそれぞれ複数の場合、複数のＲＳ２〜ＲＳ９はそれぞれ同一でも異なっていてもよい。但し、ＲＳ２〜ＲＳ８のうちの少なくとも１つは、フッ素原子又は少なくとも１個の水素原子がフッ素原子で置換されたアルキル基である。
【０１４２】
上記ＲＬ２で表される２価の連結基としては、例えば、炭素数１〜２０の２価の直鎖状又は分岐状の炭化水素基等が挙げられる。
【０１４３】
上記ＲＬ３で表されるラクトン構造を有する１価の有機基としては、例えば、下記式（Ｌ３−１）〜（Ｌ３−６）で表される基等が挙げられる。
【０１４４】
【化１８】
2012117949.tif 000020
【０１４５】
上記式（Ｌ３−１）〜（Ｌ３−６）中、ＲＬｃ１は、酸素原子又はメチレン基である。ＲＬｃ２は、水素原子又は炭素数１〜４のアルキル基である。ｎＬｃ１は、０又は１である。ｎＬｃ２は、０〜３の整数である。＊は、上記式（Ｌ−１）のＲＬ２に結合する部位を示す。なお、上記式（Ｌ３−１）〜（Ｌ３−６）で表される基は置換基を有していてもよい。
【０１４６】
上記式（Ｌ−１）で表される化合物としては、例えば、国際公開第２００７／１１６６６４号パンフレット段落［００４３］に記載の化合物等が挙げられる。
【０１４７】
上記式（Ｓ−１）で表される化合物としては、例えば、下記式（Ｓ−１−１）で表される化合物、式（Ｓ−１−２）で表される化合物等が挙げられる。
【０１４８】
【化１９】
2012117949.tif 000021
【０１４９】
上記酸解離性化合物としては、例えば、下記式（９−１）及び（９−２）で表される化合物等が挙げられる。
【０１５０】
【化２０】
2012117949.tif 000022
【０１５１】
上記式（９−１）及び（９−２）中、Ｒ１９、Ｒ２０、Ｒ２１、Ｒ２５、Ｒ２６及びＲ２７は、それぞれ独立して、水素原子、メチル基、トリフルオロメチル基又はヒドロキシメチル基である。Ｒ２２、Ｒ２３、Ｒ２４、Ｒ２８、Ｒ２９及びＲ３０は、それぞれ独立して、炭素数１〜４の直鎖状若しくは分岐状のアルキル基、炭素数４〜２０の１価の脂環式炭化水素基又はこれらの基から誘導される基である。但し、Ｒ２２、Ｒ２３及びＲ２４のうちのいずれか２つ、又はＲ２８、Ｒ２９及びＲ３０のうちのいずれか２つが互いに結合して、それらが結合している炭素原子とともに炭素数４〜２０の２価の脂環式炭化水素基又はそれから誘導される基を形成していてもよい。
【０１５２】
上記式（９−１）のＲ１９、Ｒ２０及びＲ２１、並びに式（９−２）のＲ２５、Ｒ２６及びＲ２７で表される炭素数１〜４の直鎖状若しくは分岐状のアルキル基としては、例えば、メチル基、エチル基、ｎ−プロピル基、ｉ−プロピル基、ｎ−ブチル基、２−メチルプロピル基、１−メチルプロピル基、ｔ−ブチル基等が挙げられる。
【０１５３】
また、上記（９−１）のＲ１９、Ｒ２０及びＲ２１、並びに式（９−２）のＲ２５、Ｒ２６及びＲ２７で表される炭素数４〜２０の１価の脂環式炭化水素基としては、例えば、ノルボルナン、トリシクロデカン、テトラシクロドデカン、アダマンタンや、シクロブタン、シクロペンタン、シクロヘキサン、シクロヘプタン、シクロオクタン等のシクロアルカン類等に由来する脂環族環からなる基等が挙げられる。
【０１５４】
上記脂環式炭化水素基から誘導される基としては、上記１価の脂環式炭化水素基が有する水素原子の一部又は全部を、例えば、メチル基、エチル基、ｎ−プロピル基、ｉ−プロピル基、ｎ−ブチル基、２−メチルプロピル基、１−メチルプロピル基、ｔ−ブチル基等の炭素数１〜４の直鎖状、分岐状又は環状のアルキル基の１種以上若しくは１個以上で置換した基等が挙げられる。
【０１５５】
上記脂環式炭化水素基及びそれから誘導される基としては、これらの中でも、ノルボルナン、トリシクロデカン、テトラシクロドデカン、アダマンタン、シクロペンタン又はシクロヘキサンに由来する脂環族環からなる基、これらの脂環族環からなる基を上記アルキル基で置換した基が好ましい。
【０１５６】
上記Ｒ２２、Ｒ２３及びＲ２４のうちのいずれか２つ、又はＲ２８、Ｒ２９及びＲ３０のうちのいずれか２つが互いに結合して、それらが結合している炭素原子とともに形成される炭素数４〜２０の２価の脂環式炭化水素基としては、例えば、シクロブタンジイル基、シクロペンタンジイル基、シクロヘキサンジイル基、シクロオクタンジイル基等が挙げられる。
【０１５７】
上記形成される２価の脂環式炭化水素基から誘導される基としては、上記２価の脂環式炭化水素基が有する水素原子の一部又は全部を、例えば、メチル基、エチル基、ｎ−プロピル基、ｉ−プロピル基、ｎ−ブチル基、２−メチルプロピル基、１−メチルプロピル基、ｔ−ブチル基等の炭素数１〜４の直鎖状、分岐状又は環状のアルキル基の１種以上若しくは１個以上で置換した基等が挙げられる。
これらの中でも、シクロペンタンジイル基、シクロヘキサンジイル基、これらの基を上記アルキル基で置換した基が好ましい。
【０１５８】
上記構造単位（７）としては、下記式（９−１−１）〜（９−１−７）及び（９−２−１）で表される構造単位が好ましい。
【０１５９】
【化２１】
2012117949.tif 000023
【０１６０】
上記式（９−１−１）〜（９−１−７）及び（９−２−１）中、Ｒ２１及びＲ２７は、それぞれ独立して、水素原子、メチル基、トリフルオロメチル基又はヒドロキシメチル基である。Ｒ２２〜Ｒ２４及びＲ２８〜Ｒ３０は、それぞれ独立して、炭素数１〜４の直鎖状又は分岐状のアルキル基である。
【０１６１】
重合体（Ｉ）における上記構造単位（１）の含有割合としては、重合体（Ｉ）を構成する全構造単位に対して、５モル％〜７０モル％、好ましくは５モル％〜５０モル％である。この含有割合が上記範囲である場合には、レジスト組成物をナノエッジラフネスに優れるものとすることができる。
上記構造単位（２）〜（５）の含有割合の合計としては、重合体（Ｉ）を構成する全構造単位に対して、１モル％以上が好ましく、より好ましくは５モル％〜９５モル％、更に好ましくは５モル％〜８０モル％である。この含有割合の合計が９５モル％を超えると、レジスト組成物のナノエッジラフネスが悪化する場合がある。
上記構造単位（１）〜（５）の含有割合の合計としては、重合体（Ｉ）を構成する全構造単位に対して、１０モル％以上が好ましく、より好ましくは４０モル％〜１００モル％、更に好ましくは５０モル％〜１００モル％である。この含有割合の合計を１０モル％以上とすることでレジスト組成物をナノエッジラフネスに優れるものとすることができる。
【０１６２】
上記構造単位（６）の含有割合としては、重合体（Ｉ）を構成する全構造単位に対して、通常８０モル％以下であり、好ましくは０モル％〜６０モル％であり、より好ましくは５モル％〜３０モル％である。この含有割合を８０モル％以下とすることで、レジスト組成物を解像性能とナノエッジラフネスとの性能バランスに優れるものとすることができる。
上記構造単位（７）の含有割合としては、重合体（Ｉ）を構成する全構造単位に対して、通常６０モル％以下であり、好ましくは０モル％〜５０モル％であり、より好ましくは２０モル％〜５０モル％である。この含有割合を６０モル％以下とすることで、レジスト組成物を解像性能とナノエッジラフネスとの性能バランスに優れるものとすることができる。
上記構造単位（６）及び（７）の含有割合の合計としては、重合体（Ｉ）を構成する全構造単位に対して、通常、９０モル％以下であり、好ましくは０モル％〜８０モル％であり、より好ましくは２０モル％〜７０モル％である。この含有割合を９０モル％以下とすることで、レジスト組成物を解像性能とナノエッジラフネスとの性能バランスに優れるものとすることができる。
【０１６３】
重合体（Ｉ）の合成方法としては特に限定されないが、例えば、公知のラジカル重合又はアニオン重合による方法等が挙げられる。
【０１６４】
重合体（Ｉ）のゲルパーミエーションクロマトグラフィー（ＧＰＣ）で測定したポリスチレン換算重量平均分子量（以下、「Ｍｗ」ともいう）としては、１，５００〜１００，０００が好ましく、より好ましくは１，５００〜４０，０００、更に好ましくは２，０００〜２５，０００であり、特に好ましくは５，０００〜１５，０００である。
【０１６５】
重合体（Ｉ）のＭｗと、ＧＰＣで測定したポリスチレン換算数平均分子量（以下、「Ｍｎ」ともいう）との比（Ｍｗ／Ｍｎ）は、通常１〜５であり、より好ましくは１〜４、更に好ましくは１〜３である。
【０１６６】
［感放射線性酸発生剤］
感放射線性酸発生剤（以下、「酸発生剤（Ｐ）」ともいう）は、リソグラフィープロセスにおいて、レジスト組成物により形成されたレジスト膜に放射線等を照射したときに、レジスト膜内で酸を発生する物質である。酸発生剤（Ｐ）から発生した酸の作用によって、上述した重合体（Ｉ）中の酸解離性基が解離する。
【０１６７】
酸発生剤（Ｐ）としては、酸発生効率、耐熱性等が良好である観点から、オニウム塩、ジアゾメタン化合物及びＮ−スルホニルオキシイミド化合物よりなる群から選択される少なくとも１種が好ましい。酸発生剤（Ｐ）は、１種単独で又は２種以上を混合して用いてもよい。
【０１６８】
上記オニウム塩としては、下記式（ｂ１）で表される化合物が好ましい。
Ｍ＋Ｌ−      （ｂ１）
上記式（ｂ１）中、Ｍ＋は、１価のオニウムカチオンである。Ｌ−は、１価のアニオンである。
【０１６９】
上記オニウム塩としては、例えば、ヨードニウム塩、スルホニウム塩、ホスホニウム塩、ジアゾニウム塩、ピリジニウム塩等が挙げられる。これらの中でも、より良好な感度が得られるという観点から、硫黄原子を含むオニウムカチオン（スルホニウムカチオン）、ヨウ素原子を含むオニウムカチオン（ヨードニウムカチオン）が好ましい。
【０１７０】
上記式（ｂ１）におけるＭ＋で表される１価のオニウムカチオンとしては、例えば、下記式（ｂ１−Ｍ−１）で表されるカチオン、下記式（ｂ１−Ｍ−２）で表されるカチオン等が挙げられる。
【０１７１】
【化２２】
2012117949.tif 000024
【０１７２】
上記式（ｂ１−Ｍ−１）中、Ｒ３１、Ｒ３２及びＲ３３は、それぞれ独立して、置換されていてもよい炭素数１〜１０の直鎖状若しくは分岐状のアルキル基、又は置換されていてもよい炭素数６〜１８のアリール基である。但し、Ｒ３１、Ｒ３２及びＲ３３のうちのいずれか２つが互いに結合してこれらが結合する硫黄原子とともに環状構造を形成し、かつ残りの１つが置換されていてもよい炭素数１〜１０の直鎖状若しくは分岐状のアルキル基又は置換されていてもよい炭素数６〜１８のアリール基であってもよい。
【０１７３】
【化２３】
2012117949.tif 000025
【０１７４】
上記式（ｂ１−Ｍ−２）中、Ｒ３４及びＲ３５は、それぞれ独立して、置換されていてもよい炭素数１〜１０の直鎖状若しくは分岐状のアルキル基、又は置換されていてもよい炭素数６〜１８のアリール基である。但し、Ｒ３４及びＲ３５が互いに結合してこれらが結合するヨウ素原子とともに環状構造を形成していてもよい。
【０１７５】
上記式（ｂ１−Ｍ−１）及び式（ｂ１−Ｍ−２）における非置換の炭素数１〜１０の直鎖状若しくは分岐状のアルキル基としては、例えば、メチル基、エチル基、ｎ−プロピル基、ｉ−プロピル基、ｎ−ブチル基、２−メチルプロピル基、１−メチルプロピル基、ｔ−ブチル基等が挙げられる。
このアルキル基が有していてもよい置換基としては、例えば、フッ素、塩素、臭素、ヨウ素等のハロゲン原子、ヒドロキシル基、チオール基、及びヘテロ原子（例えば、ハロゲン原子、酸素原子、窒素原子、硫黄原子、リン原子、ケイ素原子等）を含む有機基等が挙げられる。
【０１７６】
上記式（ｂ１−Ｍ−１）及び（ｂ１−Ｍ−２）における非置換の炭素数６〜１８のアリール基としては、例えば、フェニル基、ナフチル基等が挙げられる。
このアリール基が有していてもよい置換基としては、例えば、フッ素、塩素、臭素、ヨウ素等のハロゲン原子、ヒドロキシル基、チオール基、アルキル基、及びヘテロ原子（例えば、ハロゲン原子、酸素原子、窒素原子、硫黄原子、リン原子、ケイ素原子等）を含む有機基等が挙げられる。
【０１７７】
上記Ｍ＋で表される１価のオニウムカチオンとしては、スルホニウムカチオンが好ましく、トリアリールスルホニウムカチオンがより好ましく、トリフェニルスルホニウムカチオンがさらに好ましい。
【０１７８】
上記式（ｂ１）におけるＭ＋で表される１価のオニウムカチオン部位は、例えば、Ａｄｖａｎｃｅｓ  ｉｎ  Ｐｏｌｙｍｅｒ  Ｓｃｉｅｎｃｅｓ，Ｖｏｌ．６２，ｐ．１−４８（１９８４）に記載されている公知の方法に準じて合成することができる。
【０１７９】
上記式（ｂ１）におけるＬ−で表される１価のアニオンとしては、下記式（ｂ１−Ｌ−１）〜（ｂ１−Ｌ−４）で表されるアニオン等が挙げられる。これらの中でも、下記式（ｂ１−Ｌ−１）又は（ｂ１−Ｌ−２）で表されるアニオンが好ましい。
【０１８０】
【化２４】
2012117949.tif 000026
【０１８１】
上記式（ｂ１−Ｌ−１）中、Ｒ３６及びＲ３７は、それぞれ独立して、フッ素原子又は少なくとも１個のフッ素原子を有する炭素数１〜２０のアルキル基である。但し、Ｒ３６及びＲ３７が互いに結合して、少なくとも１個のフッ素原子を有する炭素数１〜２０の環状構造を形成していてもよい。
上記式（ｂ１−Ｌ−２）中、Ｒ３８、Ｒ３９及びＲ４０は、それぞれ独立して、少なくとも１個のフッ素原子を有する炭素数１〜２０のアルキル基である。但し、Ｒ３８、Ｒ３９及びＲ４０のうちのいずれか２つが互いに結合して、少なくとも１個のフッ素原子を有する炭素数１〜２０の環状構造を形成し、かつ残りの１つが少なくとも１個のフッ素原子を有する炭素数１〜２０のアルキル基であってもよい。
上記式（ｂ１−Ｌ−３）及び式（ｂ１−Ｌ−４）中、Ｒ４１及びＲ４２は、それぞれ独立して、フッ素原子又は置換されていてもよい炭素数１〜１２の炭化水素基である。ｎは、１〜１０の整数である。
【０１８２】
上記式（ｂ１−Ｌ−１）及び（ｂ１−Ｌ−２）における少なくとも１個のフッ素原子を有する炭素数１〜２０のアルキル基としては、例えば、メチル基、エチル基、ｎ−プロピル基、ｉ−プロピル基、ｎ−ブチル基、２−メチルプロピル基、１−メチルプロピル基、ｔ−ブチル基等のアルキル基が有する少なくとも１つの水素原子がフッ素原子で置換された基等が挙げられる。
【０１８３】
オニウム塩の具体例としては、例えば、トリフェニルスルホニウムトリフルオロメタンスルホネート、トリフェニルスルホニウムノナフルオロ−ｎ−ブタンスルホネート、トリフェニルスルホニウムベンゼンスルホネート、トリフェニルスルホニウム−１０−カンファースルホネート、トリフェニルスルホニウムｎ−オクタンスルホネート、トリフェニルスルホニウム４−トリフルオロメチルベンゼンスルホネート、トリフェニルスルホニウムナフタレンスルホネート、トリフェニルスルホニウムパーフルオロベンゼンスルホネート、トリフェニルスルホニウム１，１，２，２−テトラフルオロ−２−（テトラシクロ［４．４．０．１２，５．１７，１０］ドデカン−８−イル）エタンスルホネート、トリフェニルスルホニウム１，１−ジフルオロ−２−（ビシクロ［２．２．１］ヘプタン−２−イル）エタンスルホネート、トリフェニルスルホニウム１，２−ビス（シクロヘキシルオキシカルボニル）エタン−１−スルホネート、トリフェニルスルホニウム１，２−ビス（ノルボルニルオキシカルボニル）エタン−１−スルホネート、トリフェニルスルホニウム１，２−ビス（テトラヒドロピラニルオキシカルボニル）エタン−１−スルホネート、トリフェニルスルホニウム１，２−ビス（２−ヘプチルオキシカルボニル）エタン−１−スルホネート；
（４−ｔ−ブトキシフェニル）ジフェニルスルホニウムトリフルオロメタンスルホネート、（４−ｔ−ブトキシフェニル）ジフェニルスルホニウムノナフルオロ−ｎ−ブタンスルホネート、（４−ｔ−ブトキシフェニル）ジフェニルスルホニウムパーフルオロ−ｎ−オクタンスルホネート、（４−ｔ−ブトキシフェニル）ジフェニルスルホニウム−１０−カンファースルホネート、（４−ヒドロキシフェニル）ジフェニルスルホニウムトリフルオロメタンスルホネート、（４−ヒドロキシフェニル）ジフェニルスルホニウムノナフルオロ−ｎ−ブタンスルホネート、（４−ヒドロキシフェニル）ジフェニルスルホニウムパーフルオロ−ｎ−オクタンスルホネート、（４−ヒドロキシフェニル）ジフェニルスルホニウム−１０−カンファースルホネート、（４−ヒドロキシフェニル）ジフェニルスルホニウム−ｎ−オクタンスルホネート、
トリス（４−メトキシフェニル）スルホニウムトリフルオロメタンスルホネート、トリス（４−メトキシフェニル）スルホニウムノナフルオロ−ｎ−ブタンスルホネート、トリス（４−メトキシフェニル）スルホニウムパーフルオロ−ｎ−オクタンスルホネート、トリス（４−メトキシフェニル）スルホニウム−１０−カンファースルホネート、（４−フルオロフェニル）ジフェニルスルホニウムトリフルオロメタンスルホネート、（４−フルオロフェニル）ジフェニルスルホニウムノナフルオロ−ｎ−ブタンスルホネート、（４−フルオロフェニル）ジフェニルスルホニウム−１０−カンファースルホネート；トリス（４−フルオロフェニル）スルホニウムトリフルオロメタンスルホネート、トリス（４−フルオロフェニル）スルホニウムノナフルオロ−ｎ−ブタンスルホネート、トリス（４−フルオロフェニル）スルホニウム−１０―カンファーフルホネート、トリス（４−フルオロフェニル）スルホニウム−ｐ−トルエンスルホネート、トリス（４−トリフルオロメチルフェニル）スルホニウムトリフルオロメタンスルホネート；
２，４，６−トリメチルフェニルジフェニルスルホニウムトリフルオロメタンスルホネート、２，４，６−トリメチルフェニルジフェニルスルホニウム−２，４−ジフルオロベンゼンスルホネート、２，４，６−トリメチルフェニルジフェニルスルホニウム−４−トリフルオロメチルベンゼンスルホネート；ジフェニルヨードニウムトリフルオロメタンスルホネート、ジフェニルヨードニウムノナフルオロ−ｎ−ブタンスルホネート、ジフェニルヨードニウムパーフルオロ−ｎ−オクタンスルホネート、ジフェニルヨードニウム−１０−カンファースルホネート、ジフェニルヨードニウム−ｎ−オクタンスルホネート、
ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムパーフルオロ−ｎ−オクタンスルホネート、ビス（４−ｔ−ブチルフェニル）ヨードニウム−１０−カンファースルホネート、ビス（４−ｔ−ブチルフェニル）ヨードニウム−ｎ−オクタンスルホネート、（４−メトキシフェニル）フェニルヨードニウムトリフルオロメタンスルホネート、（４−メトキシフェニル）フェニルヨードニウムノナフルオロ−ｎ−ブタンスルホネート、（４−メトキシフェニル）フェニルヨードニウムパーフルオロ−ｎ−オクタンスルホネート、
（４−フルオロフェニル）フェニルヨードニウムトリフルオロメタンスルホネート、（４−フルオロフェニル）フェニルヨードニウムノナフルオロ−ｎ−ブタンスルホネート、（４−フルオロフェニル）フェニルヨードニウム１０−カンファースルホネート；ビス（４−フルオロフェニル）ヨードニウムトリフルオロメタンスルホネート、ビス（４−フルオロフェニル）ヨードニウムノナフルオロ−ｎ−ブタンスルホネート、ビス（４−フルオロフェニル）ヨードニウム１０−カンファースルホネート；
ビス（４−クロロフェニル）ヨードニウムトリフルオロメタンスルホネート、ビス（４−クロロフェニル）ヨードニウムノナフルオロ−ｎ−ブタンスルホネート、ビス（４−クロロフェニル）ヨードニウムパーフルオロ−ｎ−オクタンスルホネート、ビス（４−クロロフェニル）ヨードニウムｎ−ドデシルベンゼンスルホネート、ビス（４−クロロフェニル）ヨードニウム−１０−カンファースルホネート、ビス（４−クロロフェニル）ヨードニウム−ｎ−オクタンスルホネート、ビス（４−クロロフェニル）ヨードニウム−４−トリフルオロメチルベンゼンスルホネート、ビス（４−クロロフェニル）ヨードニウムパーフルオロベンゼンスルホネート；
ビス（４−トリフルオロメチルフェニル）ヨードニウムトリフルオロメタンスルホネート、ビス（４−トリフルオロメチルフェニル）ヨードニウムノナフルオロ−ｎ−ブタンスルホネート、ビス（４−トリフルオロメチルフェニル）ヨードニウムパーフルオロ−ｎ−オクタンスルホネート、ビス（４−トリフルオロメチルフェニル）ヨードニウム−ｎ−ドデシルベンゼンスルホネート、ビス（４−トリフルオロメチルフェニル）ヨードニウム−ｐ−トルエンスルホネート、ビス（４−トリフルオロメチルフェニル）ヨードニウムベンゼンスルホネート、ビス（４−トリフルオロメチルフェニル）ヨードニウム−１０−カンファースルホネート、ビス（４−トリフルオロメチルフェニル）ヨードニウム−ｎ−オクタンスルホネート、ビス（４−トリフルオロメチルフェニル）ヨードニウム４−トリフルオロメチルベンゼンスルホネート、ビス（４−トリフルオロメチルフェニル）ヨードニウムパーフルオロベンゼンスルホネート；
下記式（２ｘ−１）〜（２ｘ−４３）で表される化合物等が挙げられる。
【０１８４】
【化２５】
2012117949.tif 000027
【０１８５】
【化２６】
2012117949.tif 000028
【０１８６】
【化２７】
2012117949.tif 000029
【０１８７】
【化２８】
2012117949.tif 000030
【０１８８】
【化２９】
2012117949.tif 000031
【０１８９】
【化３０】
2012117949.tif 000032
【０１９０】
【化３１】
2012117949.tif 000033
【０１９１】
【化３２】
2012117949.tif 000034
【０１９２】
【化３３】
2012117949.tif 000035
【０１９３】
【化３４】
2012117949.tif 000036
【０１９４】
【化３５】
2012117949.tif 000037
【０１９５】
これらのオニウム塩の中でも、トリフェニルスルホニウムトリフルオロメタンスルホネート、トリフェニルスルホニウムノナフルオロ−ｎ−ブタンスルホネート、トリフェニルスルホニウム１０−カンファースルホネート、トリフェニルスルホニウム１，２−ビス（シクロヘキシルオキシカルボニル）エタン−１−スルホネート、トリフェニルスルホニウム１，２−ビス（ノルボルニルオキシカルボニル）エタン−１−スルホネート、トリフェニルスルホニウム１，２−ビス（テトラヒドロピラニルオキシカルボニル）エタン−１−スルホネート、トリフェニルスルホニウム１，２−ビス（２−ヘプチルオキシカルボニル）エタン−１−スルホネート、（４−ヒドロキシフェニル）ジフェニルスルホニウムトリフルオロメタンスルホネート、（４−ヒドロキシフェニル）ジフェニルスルホニウムノナフルオロ−ｎ−ブタンスルホネート、トリス（４−メトキシフェニル）スルホニウムトリフルオロメタンスルホネート、トリス（４−メトキシフェニル）スルホニウムノナフルオロ−ｎ−ブタンスルホネート、（４−フルオロフェニル）ジフェニルスルホニウムトリフルオロメタンスルホネート、（４−フルオロフェニル）ジフェニルスルホニウムノナフルオロ−ｎ−ブタンスルホネート、２，４，６−トリメチルフェニルジフェニルスルホニウムトリフルオロメタンスルホネート、２，４，６−トリメチルフェニルジフェニルスルホニウム−２，４−ジフルオロベンゼンスルホネート、２，４，６−トリメチルフェニルジフェニルスルホニウム−４−トリフルオロメチルベンゼンスルホネート、
ジフェニルヨードニウムトリフルオロメタンスルホネート、ジフェニルヨードニウムノナフルオロ−ｎ−ブタンスルホネート、ジフェニルヨードニウム−１０−カンファースルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウム−１０−カンファースルホネート、（４−フルオロフェニル）フェニルヨードニウムトリフルオロメタンスルホネート、（４−フルオロフェニル）フェニルヨードニウムノナフルオロ−ｎ−ブタンスルホネート、（４−フルオロフェニル）フェニルヨードニウム−１０−カンファースルホネート、ビス（４−フルオロフェニル）ヨードニウムトリフルオロメタンスルホネート、ビス（４−フルオロフェニル）ヨードニウムノナフルオロ−ｎ−ブタンスルホネート、ビス（４−フルオロフェニル）ヨードニウム−１０−カンファースルホネート、トリス（４−トリフルオロメチルフェニル）スルホニウムトリフルオロメタンスルホネート、トリフェニルスルホニウム１，１，２，２−テトラフルオロ−２−（テトラシクロ［４．４．０．１２，５．１７，１０］ドデカン−８−イル）エタンスルホネート、トリフェニルスルホニウム−１，１−ジフルオロ−２−（ビシクロ［２．２．１］ヘプタン−２−イル）エタンスルホネート；上記式（２ｘ−１３）、（２ｘ−１６）、（２ｘ−１７）、（２ｘ−１８）、（２ｘ−１９）、（２ｘ−２０）、（２ｘ−２７）、（２ｘ−２８）、（２ｘ−２９）、（２ｘ−３１）、（２ｘ−３６）、（２ｘ−４３）で表される化合物が好ましく、トリフェニルスルホニウム１，２−ビス（シクロヘキシルオキシカルボニル）エタン−１−スルホネート、トリフェニルスルホニウム１，２−ビス（ノルボルニルオキシカルボニル）エタン−１−スルホネート、トリフェニルスルホニウム１，２−ビス（テトラヒドロピラニルオキシカルボニル）エタン−１−スルホネート、トリフェニルスルホニウム１，２−ビス（２−ヘプチルオキシカルボニル）エタン−１−スルホネートがより好ましい。
【０１９６】
上記ジアゾメタン化合物としては、例えば、ビス（トリフルオロメタンスルホニル）ジアゾメタン、ビス（シクロヘキシルスルホニル）ジアゾメタン、ビス（３，３−ジメチル−１，５−ジオキサスピロ［５．５］ドデカン−８−スルホニル）ジアゾメタン、ビス（１，４−ジオキサスピロ［４．５］デカン−７−スルホニル）ジアゾメタン、ビス（ｔ−ブチルスルホニル）ジアゾメタン等が挙げられる。
これらのジアゾメタン化合物の中でも、ビス（シクロヘキシルスルホニル）ジアゾメタン、ビス（３，３−ジメチル−１，５−ジオキサスピロ［５．５］ドデカン−８−スルホニル）ジアゾメタン、ビス（１，４−ジオキサスピロ［４．５］デカン−７−スルホニル）ジアゾメタンが好ましい。
【０１９７】
上記Ｎ−スルホニルオキシイミド化合物としては、例えば、Ｎ−（トリフルオロメチルスルホニルオキシ）ビシクロ［２．２．１］ヘプト−５−エン−２，３−ジカルボキシイミド、Ｎ−（トリフルオロメチルスルホニルオキシ）−７−オキサビシクロ［２．２．１］ヘプト−５−エン−２，３−ジカルボキシイミド、Ｎ−（トリフルオロメチルスルホニルオキシ）ビシクロ［２．２．１］ヘプタン−５，６−オキシ−２，３−ジカルボキシイミド；Ｎ−（１０−カンファースルホニルオキシ）スクシンイミド、Ｎ−（１０−カンファースルホニルオキシ）フタルイミド、Ｎ−（１０−カンファースルホニルオキシ）−７−オキサビシクロ［２．２．１］ヘプト−５−エン−２，３−ジカルボキシイミド、Ｎ−（１０−カンファースルホニルオキシ）ビシクロ［２．２．１］ヘプタン−５，６−オキシ−２，３−ジカルボキシイミド、Ｎ−（１０−カンファースルホニルオキシ）ナフチルイミド、Ｎ−〔（５−メチル−５−カルボキシメチルビシクロ［２．２．１］ヘプタン−２−イル）スルホニルオキシ〕スクシンイミド；
Ｎ−（ｎ−オクチルスルホニルオキシ）ビシクロ［２．２．１］ヘプト−５−エン−２，３−ジカルボキシイミド、Ｎ−（ｎ−オクチルスルホニルオキシ）ビシクロ［２．２．１］ヘプタン−５，６−オキシ−２，３−ジカルボキシイミド、Ｎ−（パーフルオロフェニルスルホニルオキシ）ビシクロ［２．２．１］ヘプト−５−エン−２，３−ジカルボキシイミド、Ｎ−（パーフルオロフェニルスルホニルオキシ）−７−オキサビシクロ［２．２．１］ヘプト−５−エン−２，３−ジカルボキシイミド、Ｎ−（パーフルオロフェニルスルホニルオキシ）ビシクロ［２．２．１］ヘプタン−５，６−オキシ−２，３−ジカルボキシイミド、Ｎ−（ノナフルオロ−ｎ−ブチルスルホニルオキシ）ビシクロ［２．２．１］ヘプト−５−エン−２，３−ジカルボキシイミド、Ｎ−（ノナフルオロ−ｎ−ブチルスルホニルオキシ）−７−オキサビシクロ［２．２．１］ヘプト−５−エン−２，３−ジカルボキシイミド、Ｎ−（ノナフルオロ−ｎ−ブチルスルホニルオキシ）ビシクロ［２．２．１］ヘプタン−５，６−オキシ−２，３−ジカルボキシイミド；
Ｎ−（パーフルオロ−ｎ−オクチルスルホニルオキシ）ビシクロ［２．２．１］ヘプト−５−エン−２，３−ジカルボキシイミド、Ｎ−（パーフルオロ−ｎ−オクチルスルホニルオキシ）−７−オキサビシクロ［２．２．１］ヘプト−５−エン−２，３−ジカルボキシイミド、Ｎ−（パーフルオロ−ｎ−オクチルスルホニルオキシ）ビシクロ［２．２．１］ヘプタン−５，６−オキシ−２，３−ジカルボキシイミド等が挙げられる。
【０１９８】
これらのＮ−スルホニルオキシイミド化合物の中でも、Ｎ−（トリフルオロメチルスルホニルオキシ）ビシクロ［２．２．１］ヘプト−５−エン−２，３−ジカルボキシイミド、Ｎ−（１０−カンファースルホニルオキシ）スクシンイミド、Ｎ−〔（５−メチル−５−カルボキシメチルビシクロ［２．２．１］ヘプタン−２−イル）スルホニルオキシ〕スクシンイミドが好ましい。
【０１９９】
酸発生剤（Ｐ）の含有量としては、重合体（Ｉ）１００質量部に対して、０．１質量部〜５０質量部が好ましく、より好ましくは０．５質量部〜５０質量部である。この酸発生剤（Ｐ）の含有量が０．１質量部未満であると、感度及び現像性が低下するおそれがある。一方、この含有量が５０質量部を超えると、放射線に対する透明性、パターン形状、耐熱性等が低下するおそれがある。
【０２００】
［酸拡散制御剤］
上記レジスト組成物は、上記重合体（Ｉ）及び酸発生剤以外に、酸拡散制御剤（以下、酸拡散制御剤（Ｑ）ともいう）を更に含有することが好ましい。酸拡散制御剤（Ｑ）は、露光により酸発生剤（Ｐ）等から生じる酸のレジスト膜中における拡散現象を制御し、未露光部における好ましくない化学反応を抑制する作用を有する成分である。
【０２０１】
酸拡散制御剤（Ｑ）としては、例えば、含窒素有機化合物、感光性塩基性化合物等が挙げられる。
上記含窒素有機化合物としては、例えば、下記式（Ｑ１）で表される化合物（以下、「含窒素化合物（ｉ）」ともいう）、同一分子内に窒素原子を２個有する化合物（以下、「含窒素化合物（ｉｉ）」ともいう）、窒素原子を３個以上有するポリアミノ化合物や重合体（以下、これらをまとめて「含窒素化合物（ｉｉｉ）」ともいう）、アミド基含有化合物、ウレア化合物、含窒素複素環化合物等が挙げられる。
【０２０２】
【化３６】
2012117949.tif 000038
【０２０３】
上記式（Ｑ１）中、Ｒ４３、Ｒ４４及びＲ４５は、それぞれ独立して、水素原子、置換されていてもよい直鎖状、分岐状若しくは環状のアルキル基、置換されていてもよいアリール基又は置換されていてもよいアラルキル基である。
【０２０４】
上記含窒素化合物（ｉ）としては、例えば、ｎ−ヘキシルアミン、ｎ−ヘプチルアミン、ｎ−オクチルアミン、ｎ−ノニルアミン、ｎ−デシルアミン、シクロヘキシルアミン等のモノ（シクロ）アルキルアミン類；ジ−ｎ−ブチルアミン、ジ−ｎ−ペンチルアミン、ジ−ｎ−ヘキシルアミン、ジ−ｎ−ヘプチルアミン、ジ−ｎ−オクチルアミン、ジ−ｎ−ノニルアミン、ジ−ｎ−デシルアミン、シクロヘキシルメチルアミン、ジシクロヘキシルアミン等のジ（シクロ）アルキルアミン類；トリエチルアミン、トリ−ｎ−プロピルアミン、トリ−ｎ−ブチルアミン、トリ−ｎ−ペンチルアミン、トリ−ｎ−ヘキシルアミン、トリ−ｎ−ヘプチルアミン、トリ−ｎ−オクチルアミン、トリ−ｎ−ノニルアミン、トリ−ｎ−デシルアミン、シクロヘキシルジメチルアミン、メチルジシクロヘキシルアミン、トリシクロヘキシルアミン等のトリ（シクロ）アルキルアミン類；トリエタノールアミン等の置換アルキルアミン；アニリン、Ｎ−メチルアニリン、Ｎ，Ｎ−ジメチルアニリン、２−メチルアニリン、３−メチルアニリン、４−メチルアニリン、４−ニトロアニリン、ジフェニルアミン、トリフェニルアミン、ナフチルアミン、２，４，６−トリ−ｔｅｒｔ−ブチル−Ｎ−メチルアニリン、Ｎ−フェニルジエタノールアミン、２，６−ジイソプロピルアニリン等の芳香族アミン類等が挙げられる。
【０２０５】
上記含窒素化合物（ｉｉ）としては、例えば、エチレンジアミン、Ｎ，Ｎ，Ｎ’，Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス〔１−（４−アミノフェニル）−１−メチルエチル〕ベンゼン、１，３−ビス〔１−（４−アミノフェニル）−１−メチルエチル〕ベンゼン、ビス（２−ジメチルアミノエチル）エーテル、ビス（２−ジエチルアミノエチル）エーテル、１−（２−ヒドロキシエチル）−２−イミダゾリジノン、２−キノキサリノール、Ｎ，Ｎ，Ｎ’，Ｎ’−テトラキス（２−ヒドロキシプロピル）エチレンジアミン、Ｎ，Ｎ，Ｎ’，Ｎ’’，Ｎ’’−ペンタメチルジエチレントリアミン等が挙げられる。
【０２０６】
上記含窒素化合物（ｉｉｉ）としては、例えば、ポリエチレンイミン、ポリアリルアミン、２−ジメチルアミノエチルアクリルアミドの重合体等が挙げられる。
【０２０７】
上記アミド基含有化合物としては、例えば、Ｎ−ｔ−ブトキシカルボニルジ−ｎ−オクチルアミン、Ｎ−ｔ−ブトキシカルボニルジ−ｎ−ノニルアミン、Ｎ−ｔ−ブトキシカルボニルジ−ｎ−デシルアミン、Ｎ−ｔ−ブトキシカルボニルジシクロヘキシルアミン、Ｎ−ｔ−ブトキシカルボニル−１−アダマンチルアミン、Ｎ−ｔ−ブトキシカルボニル−２−アダマンチルアミン、Ｎ−ｔ−ブトキシカルボニル−Ｎ−メチル−１−アダマンチルアミン、（Ｓ）−（−）−１−（ｔ−ブトキシカルボニル）−２−ピロリジンメタノール、（Ｒ）−（＋）−１−（ｔ−ブトキシカルボニル）−２−ピロリジンメタノール、Ｎ−ｔ−ブトキシカルボニル−４−ヒドロキシピペリジン、Ｎ−ｔ−ブトキシカルボニルピロリジン、Ｎ−ｔ−ブトキシカルボニルピペラジン、Ｎ，Ｎ−ジ−ｔ−ブトキシカルボニル−１−アダマンチルアミン、Ｎ，Ｎ−ジ−ｔ−ブトキシカルボニル−Ｎ−メチル−１−アダマンチルアミン、Ｎ−ｔ−ブトキシカルボニル−４，４’−ジアミノジフェニルメタン、Ｎ，Ｎ’−ジ−ｔ−ブトキシカルボニルヘキサメチレンジアミン、Ｎ，Ｎ，Ｎ’Ｎ’−テトラ−ｔ−ブトキシカルボニルヘキサメチレンジアミン、Ｎ，Ｎ’−ジ−ｔ−ブトキシカルボニル−１，７−ジアミノヘプタン、Ｎ，Ｎ’−ジ−ｔ−ブトキシカルボニル−１，８−ジアミノオクタン、Ｎ，Ｎ’−ジ−ｔ−ブトキシカルボニル−１，９−ジアミノノナン、Ｎ，Ｎ’−ジ−ｔ−ブトキシカルボニル−１，１０−ジアミノデカン、Ｎ，Ｎ’−ジ−ｔ−ブトキシカルボニル−１，１２−ジアミノドデカン、Ｎ，Ｎ’−ジ−ｔ−ブトキシカルボニル−４，４’−ジアミノジフェニルメタン、Ｎ−ｔ−ブトキシカルボニルベンズイミダゾール、Ｎ−ｔ−ブトキシカルボニル−２−メチルベンズイミダゾール、Ｎ−ｔ−ブトキシカルボニル−２−フェニルベンズイミダゾール等のＮ−ｔ−ブトキシカルボニル基含有アミノ化合物のほか、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン、Ｎ−アセチル−１−アダマンチルアミン、イソシアヌル酸トリス（２−ヒドロキシエチル）等が挙げられる。
【０２０８】
上記ウレア化合物としては、例えば、尿素、メチルウレア、１，１−ジメチルウレア、１，３−ジメチルウレア、１，１，３，３−テトラメチルウレア、１，３−ジフェニルウレア、トリ−ｎ−ブチルチオウレア等が挙げられる。
【０２０９】
上記含窒素複素環化合物としては、例えば、イミダゾール、４−メチルイミダゾール、４−メチル−２−フェニルイミダゾール、ベンズイミダゾール、２−フェニルベンズイミダゾール、１−ベンジル−２−メチルイミダゾール、１−ベンジル−２−メチル−１Ｈ−イミダゾール等のイミダゾール類；ピリジン、２−メチルピリジン、４−メチルピリジン、２−エチルピリジン、４−エチルピリジン、２−フェニルピリジン、４−フェニルピリジン、２−メチル−４−フェニルピリジン、ニコチン、ニコチン酸、ニコチン酸アミド、キノリン、４−ヒドロキシキノリン、８−オキシキノリン、アクリジン、２，２’：６’，２’’−ターピリジン等のピリジン類；ピペラジン、１−（２−ヒドロキシエチル）ピペラジン等のピペラジン類のほか、ピラジン、ピラゾール、ピリダジン、キノザリン、プリン、ピロリジン、ピペリジン、ピペリジンエタノール、３−ピペリジノ−１，２−プロパンジオール、モルホリン、４−メチルモルホリン、１−（４−モルホリニル）エタノール、４−アセチルモルホリン、３−（Ｎ−モルホリノ）−１，２−プロパンジオール、１，４−ジメチルピペラジン、１，４−ジアザビシクロ［２．２．２］オクタン等が挙げられる。
【０２１０】
上記感光性塩基性化合物は、露光部では分解して塩基性を失い、未露光部では分解せずにそのまま残る成分である。このような感光性塩基性化合物は、非感光性の塩基性化合物に比べて、露光部（露光領域）に発生する酸を有効活用することができるため、感度をより向上させることができる。
【０２１１】
上記感光性塩基性化合物としては、上記性質を有する限り特に限定されない。具体的には、例えば、下記式（Ｑ２−１）又は式（Ｑ２−２）で表される化合物等が挙げられる。
【０２１２】
【化３７】
2012117949.tif 000039
【０２１３】
上記式（Ｑ２−１）及び式（Ｑ２−２）中、Ｒ４６〜Ｒ５０は、それぞれ独立して、水素原子、ハロゲン原子、置換基を有してもよい炭素数１〜１０のアルキル基、置換基を有してもよい脂環式炭化水素基、−ＯＳＯ２−Ｒｃ基、又は−ＳＯ２−Ｒｄ基である。Ｒｃ及びＲｄは、それぞれ独立して、置換基を有してもよい炭素数１〜１０のアルキル基、置換基を有してもよい脂環式炭化水素基又は置換基を有してもよいアリール基である。Ｅ−は、ＯＨ−、Ｒ５１Ｏ−又はＲ５１ＣＯＯ−である。Ｒ５１は、１価の有機基である。
【０２１４】
上記式（Ｑ２−１）におけるＲ４６〜Ｒ４８は、全て同一であってもよく、一部又は全てが互いに異なっていてもよい。上記式（Ｑ２−２）におけるＲ４９及びＲ５０は、同一であってもよく、異なっていてもよい。
【０２１５】
上記Ｒ４６〜Ｒ５０並びにＲｃ及びＲｄで表される炭素数１〜１０のアルキル基としては、例えば、メチル基、エチル基、ｎ−ブチル基、ｔｅｒｔ−ブチル基、トリフルオロメチル基等が挙げられる。このアルキル基を置換する置換基としては、例えば、ヒドロキシル基、カルボキシル基、フッ素原子、臭素原子等のハロゲン原子、メトキシ基、エトキシ基、プロポキシ基、ブトキシ基、ｔ−ブトキシ基等のアルコキシ基、ｔ−ブトキシカルボニルメチルオキシ基等のアルキルオキシカルボニル基等が挙げられる。
【０２１６】
上記Ｒ４６〜Ｒ５０並びにＲｃ及びＲｄで表される脂環式炭化水素基としては、例えば、シクロプロピル基、シクロブチル基、シクロペンチル基、シクロヘキシル基、シクロオクチル基、シクロデシル基、ノルボルニル基、アダマンチル基、トリシクロデシル基、テトラシクロドデシル基等が挙げられる。この脂環式炭化水素基を置換する置換基としては、例えば、上記Ｒ４６〜Ｒ５０で表される炭素数１〜１０のアルキル基の置換基として例示したものと同様の基等が挙げられる。
【０２１７】
上記Ｒ４６〜Ｒ５０で表されるハロゲン原子としては、例えば、フッ素原子、塩素原子、臭素原子、ヨウ素原子等が挙げられる。
【０２１８】
上記Ｒｃ及びＲｄで表されるアリール基としては、例えば、フェニル基、トリル基、キシリル基、メシチル基、ナフチル基、メチルナフチル基、ジメチルナフチル基、アントリル基、メチルアントリル基、ジメチルアントリル基等が挙げられる。このアリール基を置換する置換基としては、例えば、上記Ｒ４６〜Ｒ５０で表される炭素数１〜１０のアルキル基の置換基として例示したものと同様の基等が挙げられる。
【０２１９】
上記Ｒ４６〜Ｒ５０としては、これらの中でも、水素原子、ｔ−ブチル基が好ましい。
【０２２０】
上記Ｒｃ及びＲｄとしては、これらの中でも、シクロヘキシル基、フェニル基、メチル基、トリフルオロメチル基が好ましい。
【０２２１】
上記Ｒ５１で表される１価の有機基としては、例えば、置換基を有していてもよいアルキル基、置換基を有していてもよいアリール基等が挙げられる。
【０２２２】
上記Ｌ−としては、ＯＨ−、ＣＨ３ＣＯＯ−及び下記式（Ｑ２−ａ１）〜（Ｑ２−ａ５）で表されるアニオンが好ましい。
【０２２３】
【化３８】
2012117949.tif 000040
【０２２４】
上記感光性塩基性化合物の具体例としては、例えば、トリフェニルスルホニウム化合物（上記式（Ｑ２−１）で表される化合物）であって、そのアニオン部（Ｅ−）がＯＨ−、ＣＨ３ＣＯＯ−、上記式（Ｑ２−１）又は（Ｑ２−３）で表されるアニオンであるもの等が挙げられる。
【０２２５】
酸拡散制御剤（Ｑ）の含有量としては、重合体（Ｉ）１００質量部に対して、３０質量部以下が好ましく、より好ましくは０．００１質量部〜３０質量部、更に好ましくは０．００５質量部〜１５質量部である。この酸拡散制御剤（Ｑ）の含有量が３０質量部を超えると、形成したレジスト膜の感度や露光部の現像性が低下するおそれがある。一方、この含有量が０．００１質量部未満であると、プロセス条件によっては、形成されるレジストパターンのパターン形状の良好性や寸法忠実度が低下するおそれがある。酸拡散制御剤（Ｑ）は、１種単独で用いてもよいし、２種以上を組み合わせて用いてもよい。
【０２２６】
［溶媒］
上記レジスト組成物は、通常、溶媒（以下、「溶媒（Ｒ）」ともいう）を含有する。この溶媒としては、上記重合体（Ｉ）、酸発生剤（Ｐ）、酸拡散制御剤（Ｑ）及び後述するその他の成分を溶解又は分散できれば特に限定されない。この溶媒（Ｒ）としては、例えば、上記多層レジストプロセス用シリコン含有膜形成組成物における［Ｃ］溶媒として例示したものと同様の溶媒等が挙げられる。
【０２２７】
上記溶媒（Ｒ）としては、エステル系溶媒、ケトン系溶媒が好ましく、カルボン酸エステル系溶媒、多価アルコール部分エーテルのカルボン酸エステル系溶媒、ラクトン系溶媒、鎖状ケトン系溶媒、環状ケトン系溶媒がより好ましく、カルボン酸エステル系溶媒、多価アルコール部分エーテルのカルボン酸エステル系溶媒がさらに好ましく、プロピレングリコールモノアルキルエーテルアセテート、乳酸エステルが特に好ましく、プロピレングリコールモノメチルエーテルアセテート、乳酸エチルがさらに特に好ましい。
【０２２８】
［その他の成分］
上記レジスト組成物には、その他の成分として、必要に応じて、界面活性剤、増感剤、脂肪族添加剤等を更に含有させることができる。
【実施例】
【０２２９】
以下に本発明を実施例により具体的に説明するが、本発明はこれらの実施例に限定されるものではない。また、本実施例において、レジスト膜の露光にＥＢ（電子線）を使用しているものがあるが、ＥＵＶ等の短波長放射線を使用した場合でも、基本的なレジスト特性は類似しており、それらに相関性があることも知られている。各種物性値は以下の方法に従い測定した。【０２３０】
［Ｍｗ及びＭｎ］
重合体のＭｗ及びＭｎは、ＧＰＣカラム（Ｇ２０００ＨＸＬ  ２本、Ｇ３０００ＨＸＬ  １本、Ｇ４０００ＨＸＬ  １本  東ソー製）を用い、以下の条件により測定した。
カラム温度：４０℃
溶出溶媒：テトラヒドロフラン（和光純薬工業製）
流速：１．０ｍＬ／分
試料濃度：１．０質量％
試料注入量：１００μＬ
検出器：示差屈折計
標準物質：単分散ポリスチレン【０２３１】
［１Ｈ−ＮＭＲ分析及び１３Ｃ−ＮＭＲ分析］
重合体の構造解析は、核磁気共鳴装置（ＪＮＭ−ＥＸ２７０、日本電子製）を用いた１Ｈ−ＮＭＲ分析及び１３Ｃ−ＮＭＲ分析により行った。【０２３２】
［ポリシロキサンの固形分濃度］
ポリシロキサン溶液０．５ｇを２５０℃で３０分間焼成する前後で質量を測定し、その測定値から、ポリシロキサン溶液の固形分濃度（質量％）を決定した。【０２３３】
＜［Ａ］ポリシロキサンの合成＞
［合成例１］（ポリシロキサン（Ａ−１）の合成）
シュウ酸１．２８ｇを水１２．８５ｇに加熱溶解させて、シュウ酸水溶液を調製した。その後、テトラメトキシシラン２５．０５ｇ、フェニルトリメトキシシラン３．６３ｇ及びプロピレングリコールモノエチルエーテル５７．１９ｇを入れたフラスコに、冷却管と、上記調製したシュウ酸水溶液を入れた滴下ロートをセットした。次いで、オイルバスにて６０℃に加熱した後、シュウ酸水溶液をゆっくり滴下し、６０℃で４時間反応させた。反応終了後、反応溶液の入ったフラスコを放冷してからエバポレーターにセットし、反応により生成したメタノールを除去してポリシロキサン（Ａ−１）を含む溶液９７．３ｇを得た。得られたポリシロキサン（Ａ−１）を含む溶液中の固形分濃度は１８．０質量％であった。また、得られたポリシロキサン（Ａ−１）のＭｗは、２，０００であった。【０２３４】
＜多層レジストプロセス用シリコン含有膜形成組成物の調製＞
多層レジストプロセス用シリコン含有膜形成組成物の調製に用いた［Ｂ］電子受容体及び［Ｃ］溶媒について下記に示す。【０２３５】
［［Ｂ］電子受容体］
Ｂ−１：７，７，８，８−テトラシアノキノジメタン
Ｂ−２：トリフェニルスルホニウム２−ヒドロキシ−４−トリフルオロメチルベンゾエート（下記化合物（Ｂ−２）で表される化合物）【０２３６】
【化３９】
2012117949.tif 000041
ｂ−１：Ｎ−ｔ−アミロキシカルボニル−４−ヒドロキシピペリジン
ｂ−２：Ｎ−ｔ−ブトキシカルボニル−４−ヒドロキシピペリジン
なお、化合物（ｂ−１）及び（ｂ−２）は、電子を受容する機能を有しない物質である。【０２３７】
［［Ｃ］溶媒］
Ｃ−１：プロピレングリコールモノメチルエーテルアセテート
Ｃ−２：プロピレングリコールモノエチルエーテル【０２３８】
［実施例１］（多層レジストプロセス用シリコン含有膜形成組成物（Ｓ−１）の調製）
上記合成例１で得られた［Ａ］ポリシロキサンとしての（Ａ−１）を含む溶液４．７６ｇ、［Ｂ］電子受容体としての（Ｂ−１）０．０４３ｇ並びに［Ｃ］溶媒としての（Ｃ−１）２９．２３ｇ及び（Ｃ−２）６９．３７ｇを混合し、多層レジストプロセス用シリコン含有膜形成組成物（Ｓ−１）を調製した。【０２３９】
［実施例２〜４及び比較例１〜３］（多層レジストプロセス用シリコン含有膜形成組成物（Ｓ−２）〜（Ｓ−７）の調製）
下記表１に示す種類及び量の各成分を用いた以外は、実施例１と同様にして多層レジストプロセス用シリコン含有膜形成組成物（Ｓ−２）〜（Ｓ−７）を調製した。【０２４０】
【表１】
2012117949.tif 000042
【０２４１】
＜重合体（Ｉ）の合成＞
［合成例２］（重合体（Ｉ−Ａ）の合成）
下記式（Ｍ−１）で表される単量体４．５ｇ（３５モル％）及びｐ−アセトキシスチレン５．５ｇ（６５モル％）、２，２’−アゾビス（イソブチロニトリル）（ＡＩＢＮ）０．４ｇ及びｔ−ドデシルメルカプタン０．１ｇをプロピレングリコールモノメチルエーテル１０ｇに溶解した後、窒素雰囲気下、反応釜を攪拌しながら７０℃に保持して１６時間重合させた。重合後、重合反応溶液を５００ｇのｎ−ヘキサン中に滴下して、生成重合体を凝固精製した。次いで、得られた重合体を再度プロピレングリコールモノメチルエーテル７．５ｇに溶解した後、メタノール１５ｇ、トリエチルアミン４．０ｇ及び水１．０ｇを加えて沸点にて還流させながら８時間加水分解反応を行った。反応後、溶媒及びトリエチルアミンを減圧留去し、得られた重合体をアセトン１０ｇに溶解した後、１００ｇの水中に滴下して凝固させ、生成した白色粉末を濾過し、減圧下５０℃で一晩乾燥して、白色粉末の重合体（Ｉ−Ａ）を得た（収率６８％）。この重合体（Ｉ−Ａ）のＭｗは１１，０００、Ｍｗ／Ｍｎは２．３であった。また、１３Ｃ−ＮＭＲ分析の結果、重合体（Ｉ−Ａ）中の単量体（Ｍ−１）に由来する構造単位：ｐ−ヒドロキシスチレンに由来する構造単位の各含有割合は、３４．８：６５．２（モル％）であった。【０２４２】
【化４０】
2012117949.tif 000043
【０２４３】
［合成例３］（重合体（Ｉ−Ｂ）の合成）
下記式（Ｍ−２）で表される単量体４．６６ｇ（３５モル％）、ｐ−アセトキシスチレン５．３４ｇ（６５モル％）、ＡＩＢＮ０．４ｇ及びｔ−ドデシルメルカプタン０．１ｇをプロピレングリコールモノメチルエーテル１０ｇに溶解した後、窒素雰囲気下、反応釜を攪拌しながら７０℃に保持して１６時間重合させた。重合後、重合反応溶液を５００ｇのｎ−ヘキサン中に滴下して、生成重合体を凝固精製した。次いで、得られた重合体を再度プロピレングリコールモノメチルエーテル７．５ｇに溶解した後、メタノール１５ｇ、トリエチルアミン４．０ｇ及び水１．０ｇを加えて沸点にて還流させながら８時間加水分解反応を行った。反応後、溶媒及びトリエチルアミンを減圧留去し、得られた重合体をアセトン１０ｇに溶解した後、１００ｇの水中に滴下して凝固させ、生成した白色粉末を濾過し、減圧下５０℃で一晩乾燥して、白色粉末の重合体（Ｉ−Ｂ）を得た（収率７４．６％）。この重合体（Ｉ−Ｂ）のＭｗは９，６００、Ｍｗ／Ｍｎは２．１であった。また、１３Ｃ−ＮＭＲ分析の結果、重合体（Ｉ−Ｂ）中の単量体（Ｍ−２）に由来する構造単位：ｐ−ヒドロキシスチレンに由来する構造単位の各含有割合は、３５．２：６４．８（モル％）であった。【０２４４】
【化４１】
2012117949.tif 000044
【０２４５】
［合成例４］（重合体（Ｉ−Ｃ）の合成）
下記式（Ｍ−３）で表される単量体５．２９ｇ（３０モル％）、下記式（Ｍ−４）で表される単量体２．２２ｇ（１５モル％）及びｐ−アセトキシスチレン７．４９ｇ（５５モル％）、ＡＩＢＮ０．８３ｇ及びｔ−ドデシルメルカプタン０．３ｇをプロピレングリコールモノメチルエーテル２２．５ｇに溶解した後、窒素雰囲気下、反応釜を攪拌しながら７０℃に保持して１６時間重合させた。重合後、重合反応溶液を７５０ｇのｎ−ヘキサン中に滴下して、生成重合体を凝固精製した。次いで、得られた重合体を再度プロピレングリコールモノメチルエーテル１０．０ｇに溶解した後、メタノール２０ｇ、トリエチルアミン６．０ｇ及び水１．５ｇを加えて沸点にて還流させながら８時間加水分解反応を行った。反応後、溶媒及びトリエチルアミンを減圧留去し、得られた重合体をアセトン１５ｇに溶解した後、１５０ｇの水中に滴下して凝固させ、生成した白色粉末を濾過し、減圧下５０℃で一晩乾燥して、白色粉末の重合体（Ｉ−Ｃ）を得た（収率７１．３％）。この重合体（Ｉ−Ｃ）のＭｗは７，８００、Ｍｗ／Ｍｎは２．２であった。また、１３Ｃ−ＮＭＲ分析の結果、重合体（Ｉ−Ｃ）中の単量体（Ｍ−３）に由来する構造単位：（Ｍ−４）に由来する構造単位：ｐ−ヒドロキシスチレンに由来する構造単位の各含有割合は、３０．２：１４．８：５５．０（モル％）であった。【０２４６】
【化４２】
2012117949.tif 000045
【０２４７】
［合成例５］（重合体（Ｉ−Ｄ）の合成）
下記式（Ｍ−５）で表される単量体６．２１ｇ（３０モル％）、下記式（Ｍ−６）で表される単量体３．９９ｇ（１５モル％）、及びｐ−アセトキシスチレン４．７９ｇ（５５モル％）、ＡＩＢＮ０．８３ｇ及びｔ−ドデシルメルカプタン０．３ｇをプロピレングリコールモノメチルエーテル２２．５ｇに溶解した後、窒素雰囲気下、反応釜を攪拌しながら７０℃に保持して１６時間重合させた。重合後、重合反応溶液を７５０ｇのｎ−ヘキサン中に滴下して、生成重合体を凝固精製した。次いで、得られた重合体を再度プロピレングリコールモノメチルエーテル１０．０ｇに溶解した後、メタノール２０ｇ、トリエチルアミン６．０ｇ及び水１．５ｇを加えて沸点にて還流させながら８時間加水分解反応を行った。反応後、溶媒及びトリエチルアミンを減圧留去し、得られた重合体をアセトン１５ｇに溶解した後、１５０ｇの水中に滴下して凝固させ、生成した白色粉末を濾過し、減圧下５０℃で一晩乾燥して、白色粉末の重合体（Ｉ−Ｄ）を得た（収率６９．３％）。この重合体（Ｉ−Ｄ）のＭｗは８，１００、Ｍｗ／Ｍｎは２．２であった。また、１３Ｃ−ＮＭＲ分析の結果、重合体（Ｉ−Ｄ）中の単量体（Ｍ−５）に由来する構造単位：（Ｍ−６）に由来する構造単位：ｐ−ヒドロキシスチレンに由来する構造単位の各含有割合は、３９．８：２０．４：３９．８（モル％）であった。【０２４８】
【化４３】
2012117949.tif 000046
【０２４９】
＜レジスト組成物の調製＞
レジスト組成物を調製に用いた酸発生剤（Ｐ）、酸拡散制御剤（Ｑ）及び溶媒（Ｒ）について以下に示す。【０２５０】
［酸発生剤（Ｐ）］
Ｐ−１：トリフェニルスルホニウム１，２−ビス（シクロヘキシルオキシカルボニル）エタン−１−スルホネート（下記式（Ｐ−１）で表される化合物）
Ｐ−２：トリフェニルスルホニウム１，２−ビス（ノルボルニルオキシカルボニル）エタン−１−スルホネート（下記式（Ｐ−２）で表される化合物)
Ｐ−３：トリフェニルスルホニウム１，２−ビス（テトラヒドロピラニルオキシカルボニル）エタン−１−スルホネート（下記式（Ｐ−３）で表される化合物）
Ｐ−４：トリフェニルスルホニウム１，２−ビス（２−ヘプチルオキシカルボニル）エタン−１−スルホネート（下記式（Ｐ−４）で表される化合物）【０２５１】
【化４４】
2012117949.tif 000047
【０２５２】
【化４５】
2012117949.tif 000048
【０２５３】
【化４６】
2012117949.tif 000049
【０２５４】
【化４７】
2012117949.tif 000050
【０２５５】
［酸拡散制御剤（Ｑ）］
Ｑ−１：トリフェニルスルホニウム２−ヒドロキシ−4−トリフルオロメチル安息香酸塩（下記式（Ｑ−１）で表される化合物）【０２５６】
【化４８】
2012117949.tif 000051
【０２５７】
［溶媒（Ｒ）］
Ｒ−１：プロピレングリコールモノメチルエーテルアセテート
Ｒ−２：乳酸エチル【０２５８】
［調製例１］（レジスト組成物（Ｊ−１）の調製）
上記合成例２で得られた重合体（Ｉ）としての（Ｉ−Ａ）１．６０ｇ、酸発生剤（Ｐ）としての（Ｐ−１）０．３５２ｇ、酸拡散抑制剤（Ｑ）としての（Ｑ−１）０．０５３０ｇ並びに溶媒（Ｒ）としての（Ｒ−１）６８．６ｇ及び（Ｒ−２）２９．４ｇを混合した。得られた混合液をポアサイズ０．４５μｍのフィルターにてろ過し、レジスト組成物（Ｊ−１）を得た。【０２５９】
［調製例２〜８］（レジスト組成物（Ｊ−２〜Ｊ−８）の調製）
下記表２に示す種類及び量の各成分を用いた以外は、調製例１と同様にして、レジスト組成物（Ｊ−２）〜（Ｊ−８）を得た。【０２６０】
【表２】
2012117949.tif 000052
【０２６１】
＜シリコン含有膜の形成＞
シリコンウェハ上に、上記実施例１〜４及び比較例１〜３で得られた多層レジストプロセス用シリコン含有膜形成組成物を、スピンコート法により塗布した。スピンコートには、塗布／現像装置（ＣＬＥＡＮ  ＴＲＡＣＫ  ＡＣＴ８、東京エレクトロン製）を使用した（以下、特に記載のないものについては同じ）。得られた塗膜に対し、２２０℃のホットプレート上で１分間ＰＢを行いシリコン含有膜を形成した。得られたシリコン含有膜の膜厚を膜厚測定装置（Ｍ−２０００Ｄ、Ｊ．Ａ．Ｗｏｏｌｌａｍ製）で測定したところ１５ｎｍであった。【０２６２】
＜評価＞
上記形成したシリコン含有膜、上記調製した多層レジストプロセス用シリコン含有膜形成組成物（Ｓ−１）〜（Ｓ−７）及び上記調製例で得られたレジスト組成物（Ｊ−１）〜（Ｊ−８）を用いて、下記方法に従い各種評価を行った。評価結果を表３に示す。【０２６３】
［酸素アッシング耐性］
上記得られたシリコン含有膜を、アッシング装置（ＮＡ１３００、ＵＬＶＡＣ製）を用いて、１００Ｗで１２０秒間Ｏ2処理し、処理前後の膜厚差を測定した。両者の差が５ｎｍ未満の場合は、酸素アッシング耐性は「Ａ」（良好）と、５ｎｍ以上の場合は「Ｂ」（不良）と評価した。【０２６４】
［リソグラフィー評価］
（レジストパターンの形成）
［実施例５］
８インチシリコンウェハ上に、反射防止膜形成材料（ＨＭ８００６、ＪＳＲ製）をスピンコートした後、２５０℃で６０秒間ＰＢを行うことにより、膜厚１００ｎｍの反射防止膜を形成した。この反射防止膜上に、多層レジストプロセス用シリコン含有膜形成組成物（Ｓ−１）をスピンコートし、２２０℃で６０秒間ＰＢを行った後、２３℃で６０秒間冷却することにより、膜厚１５ｎｍのシリコン含有膜を形成した。次いで、上記調製したレジスト組成物（Ｊ−１）をシリコン含有膜上にスピンコートし、１３０℃で６０秒間ＰＢを行った後、２３℃で３０秒間冷却することにより、膜厚５０ｎｍのレジスト膜を形成した。【０２６５】
［実施例６〜１４及び比較例４〜６］
多層レジストプロセス用シリコン含有膜形成用組成物及びレジスト組成物として、下記表３に示すものを用いた以外は、実施例５と同様にして、レジスト膜を形成した。【０２６６】
［比較例７］
８インチシリコンウェハ上に、有機系反射防止膜形成組成物（ＤＵＶ４２、日産化学製）をスピンコートした後、２０５℃で６０秒間ＰＢを行うことにより、膜厚６０ｎｍの反射防止膜を形成した。次いで、上記調製したレジスト組成物（Ｊ−１）をこの反射防止膜上にスピンコートし、１３０℃で６０秒間ＰＢを行った後、２３℃で３０秒間冷却することにより、膜厚５０ｎｍのレジスト膜を形成した。【０２６７】
［比較例８］
８インチシリコンウエハにヘキサメチルジシラザン処理を施した後、上記調製したレジスト組成物（Ｊ−１）をウエハ上にスピンコートし、１３０℃で６０秒間ＰＢを行った後、２３℃で３０秒間冷却することにより、膜厚５０ｎｍのレジスト膜を形成した。【０２６８】
上記形成した各レジスト膜に、電子線描画装置(ＨＬ８００Ｄ、日立製作所製、出力：５０ＫｅＶ，電流密度：５．０アンペア／ｃｍ２)を用いて、電子線を照射した。電子線の照射後、１１０℃で６０秒間ＰＥＢを行い、次いで２３℃で６０秒間冷却した後、２．３８質量％のＴＭＡＨ水溶液を用い、２３℃で６０秒間、パドル法により現像した後、純水でリンスし、乾燥して、レジストパターンを形成した。このようにして形成したレジストパターンについて、下記方法で評価を行った。評価結果を表３に合わせて示す。【０２６９】
（評価）
［感度］
上記電子線描画装置にて露光量を変動させ、１００ｎｍラインアンドスペースパターンを描画し、半導体用走査電子顕微鏡（高分解能ＦＥＢ測長装置Ｓ−９３８０、日立製作所製）を用い、ラインとラインの間の溝の幅（スペース幅）を測長した。線幅９０ｎｍのラインと隣り合うラインの間のスペース幅が９０ｎｍの１：１ラインアンドスペースを１：１線幅に形成する最適露光量を感度（μＣ／ｃｍ２）とした。【０２７０】
［最小倒壊寸法］
上記電子線描画装置にて露光量を変動させ、９０ｎｍラインアンドスペースパターンを描画し、上記半導体用走査電子顕微鏡を用い、ラインとラインの間の溝の幅（スペース幅）を測長した。露光量が増大するのに従い、スペース幅が広くなり最終的にはパターンの倒壊が起きる。このレジストパターンの倒壊が確認されない最大の露光量におけるスペース幅を最小倒壊前寸法（ｎｍ）と定義した。この最小倒壊寸法の値が大きいほどパターン倒れ耐性は良好である。【０２７１】
［解像度］
１：１ラインアンドスペースパターンにおいて、最適露光量にて解像されるラインパターンの最小線幅を解像度とした。【０２７２】
［パターン形状の矩形性］
上記「感度」の評価で得られたレジスト膜の９０ｎｍラインアンドスペースパターンの断面形状を、走査型電子顕微鏡（Ｓ−４８００、日立ハイテクノロジーズ製）で観察し、図１に示されるレジストパターンの下層部での線幅Ｌｂと、レジストパターンの上層部での線幅Ｌｕを測定した。パターン形状の矩形性は、断面形状においてＬｕ／Ｌｂで算出される値が、０．８≦Ｌｕ／Ｌｂ≦１．２である場合を「Ａ」（良好）と、この範囲外である場合を「Ｂ」（不良）と評価した。【０２７３】
【表３】
2012117949.tif 000053
【０２７４】
［実施例１５］
３００ｍｍの酸化膜付き１２インチシリコンウェハ上に、塗布／現像装置（ＣＬＥＡＮ  ＴＲＡＣＫ  ＡＣＴ１２、東京エレクトロン製）を用い、反射防止膜形成材料（ＨＭ８００６、ＪＳＲ製）をスピンコートした後、２５０℃で６０秒間ＰＢを行うことにより、膜厚１００ｎｍの反射防止膜を形成した。この反射防止膜上に、多層レジストプロセス用シリコン含有膜形成組成物（Ｓ−５）をスピンコートし、２２０℃で６０秒間ＰＢを行った後、２３℃で６０秒間冷却することにより、膜厚１５ｎｍのシリコン含有膜を形成した。次いで、上記調製したレジスト組成物（Ｊ−１）をこのシリコン含有膜上にスピンコートし、１３０℃で６０秒間ＰＢを行った後、２３℃で３０秒間冷却することにより、膜厚５０ｎｍのレジスト膜を形成した。次に、ＥＵＶ露光装置（ＳＦＥＴ、キャノン製、照明条件；ＮＡ０．３０シグマ０．７０／０．３０）を用い、マスクパターンを介してレジスト膜を露光した。その後、露光したレジスト膜を１１０℃で６０秒間ＰＥＢを行い、次いで２３℃で６０秒間冷却した後、２．３８質量％ＴＭＡＨ水溶液を用い、２３℃で６０秒間、パドル法により現像した。得られたパターンを純水でリンスし、乾燥して、レジストパターンを得た。このようにして形成したレジストパターンについて、下記方法に従い評価した。結果を表４に示す。【０２７５】
（評価）
［最小倒壊寸法］
上記電子線露光によるレジストパターン形成における最小倒壊寸法と同様の方法で、測定を行った。この際、線幅が４０ｎｍであるＬ／Ｓ＝１／１のレジストパターンを形成する際の露光量（ｍJ／ｃｍ２）を最適露光量とし、この最適露光量を感度とした。線幅及びラインとラインとの距離の測定には、走査型電子顕微鏡（ＣＧ−４１００、日立ハイテクノロジーズ製）を用いた。【０２７６】
［解像度］
Ｌ／Ｓ＝１／１のラインアンドスペースパターンにおいて、最適露光量にて解像されるラインパターンの最小線幅を解像度とした。【０２７７】
［加工性能評価］
上記「最小倒壊寸法」の評価で得たレジスト膜の４０ｎｍラインアンドスペースパターンをマスクとして、エッチング装置（Ｔｅｌｉｕｓ  ＳＣＣＭ、東京エレクトロン製）を用い、加工性能評価を行った。まず、ＣＦ４ガスにてシリコン含有膜の加工を行った。この加工されたシリコン含有膜をマスクとしてＯ２／Ｎ２ガスで下層膜の加工を行った。さらに加工された下層膜をマスクとしてＣＨＦ３／Ａｒ／Ｏ２ガスを用いて酸化膜付き基板の加工を実施した。酸化膜を深さ方向５０ｎｍ以上加工した時点で、酸化膜加工のマスクである下層膜に曲がりやよれは生じなかった。【０２７８】
【表４】
2012117949.tif 000054
【０２７９】
表３の結果から、実施例の多層レジストプロセス用シリコン含有膜形成組成物を用いてシリコン含有膜を形成した場合には、シリコン含有膜の高い酸素アッシング耐性を維持しつつ、比較例のものを用いた場合に比べ、形成されるレジストパターンのパターン倒れ耐性、解像性及びパターン形状の矩形性を優れたものにできることが分かった。また、実施例の多層レジストプロセス用シリコン含有膜形成組成物及びそれを用いたパターン形成方法によれば、従来の有機系反射防止膜を介して、若しくは基板直上に形成した場合と比較して、形成されるレジストパターンは、パターン形状の矩形性や解像度に優れるということが示された。また、表４の結果から、実施例の多層レジストプロセス用シリコン含有膜形成組成物によれば、シリコン含有膜や基板の加工性も優れるものにできることも示された。
【産業上の利用可能性】
【０２８０】
本発明の多層レジストプロセス用シリコン含有膜形成組成物及びパターン形成方法によれば、パターン倒れ耐性、解像性及びパターン形状の矩形性に優れるレジストパターンを形成でき、このような優れたレジストパターンを介することにより、優れた加工性能を発揮しつつ、被加工基板に良好なパターンを形成することができる。従って、本発明は、今後ますます微細化が進行する半導体デバイスの製造プロセス等に好適に用いることができ、特に５０ｎｍよりも微細な領域における多層レジストプロセスにおいても好適に用いることができる。
【符号の説明】
【０２８１】
１  レジストパターン
２  シリコン含有膜
３  被加工基板
Ｌｕ  レジストパターンの上層部での線幅
Ｌｂ  レジストパターンの下層部での線幅
【図１】
2012117949.tif 000058
【国際調査報告】
2012117949.tif 000059
2012117949.tif 000060
2012117949.tif 000061
2012117949.tif 000062
2012117949.tif 000063
2012117949.tif 000064
2012117949.tif 000065
2012117949.tif 000066